(57)【要約】      （修正有）【課題】局所的治療送達系および統合された組織再生の設計および開発のための治療送達デバイスを提供する。【解決手段】可溶性オリゴマーコラーゲンの重合生成物、または非オリゴマー可溶性コラーゲン分子の１つもしくは複数の型との可溶性オリゴマーコラーゲンの混合物の重合生成物を含む不溶性合成コラーゲン原線維マトリックス；および前記コラーゲン原線維マトリックス全体にわたってまたは前記コラーゲン原線維マトリックスの部分内に分散した活性薬剤を含むコラーゲンに基づく治療送達デバイスであって、前記コラーゲン原線維マトリックスが、少なくとも５Ｐａの堅さを示す、治療送達デバイス。【選択図】なし【特許請求の範囲】
【請求項１】
可溶性オリゴマーコラーゲンの重合生成物、または非オリゴマー可溶性コラーゲン分子
の１つもしくは複数の型との可溶性オリゴマーコラーゲンの混合物の重合生成物を含む不
溶性合成コラーゲン原線維マトリックス；および
前記コラーゲン原線維マトリックス全体にわたってまたは前記コラーゲン原線維マトリッ
クスの部分内に分散した第１の活性薬剤
を含むコラーゲンに基づく治療送達デバイスであって、
前記コラーゲン原線維マトリックスが、少なくとも５Ｐａの堅さを示す、治療送達デバイ
ス。
【請求項２】
前記コラーゲン原線維マトリックスが、Ｉ型コラーゲンを含む、請求項１に記載の治療
送達デバイス。
【請求項３】
前記非オリゴマー可溶性コラーゲン分子の１つまたは複数の他の型が、可溶性テロコラ
ーゲン分子および可溶性アテロコラーゲン分子の一方または両方を含む、請求項１に記載
の治療送達デバイス。
【請求項４】
前記コラーゲンに基づく治療送達デバイスが、組織移植片である、請求項１に記載の治
療送達デバイス。
【請求項５】
前記コラーゲンに基づく治療送達デバイスが、凍結乾燥されている、請求項１に記載の
治療送達デバイス。
【請求項６】
前記コラーゲン原線維マトリックスが、非オリゴマー可溶性コラーゲン分子の１つまた
は複数の型との可溶性オリゴマーコラーゲンの混合物の重合生成物を含み、前記オリゴマ
ーコラーゲンおよび非オリゴマー可溶性コラーゲン分子が、０：１００から５：９５、５
：９５から１０：９０、１０：９０から１５：８５、１５：８５から２０：８０、２０：
８０から２５：７５、２５：７５から５０：５０、５０：５０から７５：２５および７５
：２５から１００：０からなる群から選択される範囲内の比にある、請求項１に記載の治
療送達デバイス。
【請求項７】
前記コラーゲン原線維マトリックス全体にわたってまたは前記コラーゲン原線維マトリ
ックスの部分内に分散した第２の活性薬剤をさらに含む、請求項１に記載の治療送達デバ
イス。
【請求項８】
前記第１および第２の活性薬剤のそれぞれが、増殖因子または薬物である、請求項７に
記載の治療送達デバイス。
【請求項９】
前記コラーゲン原線維マトリックスが、第１の密度を有する第１のポーションおよび第
２の密度を有する第２のポーションを含み；前記第１の密度が、前記第２の密度とは異な
っている、請求項１に記載の治療送達デバイス。
【請求項１０】
前記コラーゲン原線維マトリックスが、前記第１の活性薬剤が内部に分散した第１のポ
ーションおよび第２の活性薬剤が内部に分散した第２のポーションを含み、前記治療送達
デバイスが、前記第１の活性薬剤に関して第１の放出プロファイルおよび前記第２の活性
薬剤に関して第２の放出プロファイルを示し、前記第１の放出プロファイルが、前記第２
の放出プロファイルとは異なっている、請求項１に記載の治療送達デバイス。
【請求項１１】
可溶性コラーゲン原線維ビルディングブロックの第１の量を含む水溶液を形成すること
；
前記ビルディングブロックの自己集合による重合を引き起こし、その結果、不溶性合成コ
ラーゲン原線維マトリックスを形成すること；および
前記水溶液中に活性薬剤の第２の量を含め、それによって前記引き起こすことが、前記活
性薬剤が内部に分散した前記不溶性合成コラーゲン原線維マトリックスを形成すること、
または前記不溶性合成コラーゲン原線維マトリックスを前記活性薬剤の前記第２の量と接
触させて、前記活性薬剤が内部に分散したコラーゲン原線維マトリックスを形成すること
を含む、治療送達デバイスを作製するための方法であって、
前記ビルディングブロックの第１の量が、可溶性オリゴマーコラーゲン分子を含み；
前記コラーゲン原線維マトリックスが、少なくとも５Ｐａの堅さを示す、方法。
【請求項１２】
前記ビルディングブロックの第１の量が、可溶性非オリゴマーコラーゲン分子をさらに
含む、請求項１１に記載の方法。
【請求項１３】
前記不溶性合成コラーゲン原線維マトリックスを圧縮して、凝縮された不溶性合成コラ
ーゲン原線維マトリックスを形成することをさらに含む、請求項１１に記載の方法。
【請求項１４】
前記圧縮することが、前記不溶性合成コラーゲン原線維マトリックスを拘束圧縮に供す
ることを含む、請求項１３に記載の方法。
【請求項１５】
前記引き起こすことの後に、前記不溶性合成コラーゲン原線維マトリックスを凍結乾燥
することをさらに含む、請求項１１に記載の方法。
【請求項１６】
可溶性コラーゲン原線維ビルディングブロックの第１の量を含む水溶液および前記水溶
液中の活性薬剤の第２の量を含むプレマトリックス組成物であって、前記可溶性コラーゲ
ン原線維ビルディングブロックの第１の量が、可溶性オリゴマーコラーゲン、または非オ
リゴマー可溶性コラーゲン分子の１つもしくは複数の他の型との可溶性オリゴマーコラー
ゲンの混合物を含み、前記ビルディングブロックが、外因的な架橋剤の非存在下で自己集
合して少なくとも５Ｐａの堅さを有する巨大分子不溶性合成コラーゲン原線維マトリック
スとなるように作動可能である、プレマトリックス組成物。
【請求項１７】
前記非オリゴマー可溶性コラーゲン分子の１つまたは複数の他の型が、可溶性テロコラ
ーゲン分子および可溶性アテロコラーゲン分子の一方または両方を含む、請求項１６に記
載のプレマトリックス組成物。
【請求項１８】
前記オリゴマーコラーゲンが、Ｉ型コラーゲンを含む、請求項１６に記載のプレマトリ
ックス組成物。
【請求項１９】
前記活性薬剤が、増殖因子または薬物である、請求項１６に記載のプレマトリックス組
成物。
【請求項２０】
前記活性薬剤が、前記ビルディングブロックの１つまたは複数に共有結合している、請
求項１６に記載のプレマトリックス組成物。
【請求項２１】
０：１００から５：９５、５：９５から１０：９０、１０：９０から１５：８５、１５
：８５から２０：８０、２０：８０から２５：７５、２５：７５から５０：５０、５０：
５０から７５：２５および７５：２５から１００：０からなる群から選択される範囲内の
比で前記オリゴマーコラーゲンおよび非オリゴマー可溶性コラーゲン分子を含む、請求項
１６に記載のプレマトリックス組成物。
【請求項２２】
前記活性薬剤に関して最適化活性薬剤放出プロファイルを示す非可溶性合成コラーゲン
原線維マトリックスを達成するために調節される能力がある、請求項１６に記載のプレマ
トリックス組成物。
【請求項２３】
活性薬剤を送達するための方法であって、
可溶性コラーゲン原線維ビルディングブロックの第１の量を含む水溶液および前記水溶液
中の活性薬剤の第２の量を含むプレマトリックス組成物であって、前記可溶性コラーゲン
原線維ビルディングブロックの第１の量が、可溶性オリゴマーコラーゲン、または可溶性
非オリゴマーコラーゲン分子の１つもしくは複数の型との可溶性オリゴマーコラーゲンの
混合物を含み、前記ビルディングブロックが、外因的な架橋剤の非存在下で自己集合して
ｉｎ  ｓｉｔｕで少なくとも５Ｐａの堅さを有する不溶性合成巨大分子コラーゲン原線維
マトリックスとなるように作動可能である、プレマトリックス組成物；あるいは
可溶性オリゴマーコラーゲンの重合生成物または可溶性非オリゴマーコラーゲン分子の１
つもしくは複数の型との可溶性オリゴマーコラーゲンの混合物の重合生成物を含む不溶性
合成コラーゲン原線維マトリックス；および前記コラーゲン原線維マトリックス全体にわ
たってまたは前記コラーゲン原線維マトリックスの部分内に分散した第１の活性薬剤を含
むコラーゲンに基づく治療送達デバイスであって、前記コラーゲン原線維マトリックスが
、少なくとも５Ｐａの堅さを示す、治療送達デバイス
をｉｎ  ｓｉｔｕ位置で配置することを含む方法。
【請求項２４】
前記プレマトリックス組成物が、注入によってｉｎ  ｓｉｔｕで配置される、請求項２
３に記載の方法。
【請求項２５】
前記コラーゲンに基づく治療送達デバイスが、組織移植片である、請求項２３に記載の
方法。
【発明の詳細な説明】
【技術分野】
【０００１】
関連出願の相互参照
本出願は、その開示が、その全体が本明細書に参照によってはっきりと組み込まれてい
る、「Ｄｒｕｇ  Ｄｅｌｉｖｅｒｙ  Ｓｙｓｔｅｍ」と題され、２０１４年８月２７日に
提出された米国特許仮出願第６２／０４２，６６４号明細書に対する優先権を主張する。
【０００２】
本開示は、一般に、活性薬剤が内部に分散した合成コラーゲン原線維マトリックスを含
む治療送達デバイス、送達デバイスを作製するのに作動可能なプレマトリックス溶液およ
び活性薬剤送達のための方法に関する。本開示は、コラーゲン原線維マトリックスのタン
パク分解性生分解性性質、コラーゲン原線維マトリックスの微細構造性質、コラーゲン原
線維マトリックスの機械的性質およびコラーゲン原線維マトリックスの輸送性質の１つま
たは複数を制御することによって送達系をカスタマイズする方法にも関する。
【背景技術】
【０００３】
結合組織の主要な細胞外マトリックス（ＥＣＭ）成分であるコラーゲンは、主にその生
体適合性、低免疫原性および生分解性のために、移植可能または注入可能薬物送達ビヒク
ルとしての使用のための候補材料として多くの注目を集めてきた。細胞外マトリックスは
、細胞のための足場を提供することが公知である一方、細胞を三次元的に組織化し、細胞
挙動を調節するための必須の情報を提供する。このように、組織工学の分野は、これらの
足場の形と機能の両方を模倣して、最適な組織修復および置き換えのための組成物を作り
出そうと努力している。コラーゲン、および特にＩ型コラーゲンは、身体におけるその高
い利用能、組織および種にわたる保存、生分解性ならびに生体適合性により、組織工学の
分野において使用され得る。実際、コラーゲンは、ＥＣＭの最も豊富な分子であるだけで
なく、それは、いくつかの組織の構造的および機械的性質の大部分を司る。コラーゲンの
ｉｎ  ｖｉｖｏ形態は、ランダムに組織化されたテロペプチドによって両方の末端でキャ
ップされているトリプル−ヘリックス中央領域である。これらのコラーゲン分子は、天然
の分子架橋を含有する分枝状コラーゲン原線維ネットワークとして集合したＥＣＭ内に見
出される。
【０００４】
コラーゲンに関する天然の生体材料としての多数の利点および広範な研究にもかかわら
ず、局所的活性薬剤放出を制御するためのビヒクルとしてのその使用は、限定されてきた
。さらに、特定の薬剤の予測可能な局在型送達を同時に達成しながら適切な組織再生を誘
導する組織移植片としてのその適用は、現在までのところ達成されていない。実際、少数
のコラーゲンに基づく活性薬剤送達製剤のみが臨床治験まで進んだ。既存の製剤は、非解
離性原線維コラーゲンまたは可溶化コラーゲンとして分類され得る。これらの製剤は、は
っきりと定まっていない分子組成、低い機械的完全性、急速な生分解および薬物放出プロ
ファイルに対する限定された制御を含めたいくつかの欠点を有する。
【０００５】
非解離性原線維コラーゲンは、機械的にホモジナイズされ、酸膨潤され、最後に凍結乾
燥されて、架橋されていてもされていなくてもよいスポンジを形成する脱細胞化コラーゲ
ン細胞外マトリックス（ＥＣＭ）粒子状物質を含有する製剤である。可溶性コラーゲンは
、対照的に、ペプシンまたは粘性コラーゲン溶液を形成するための哺乳動物組織の酸可溶
化から得られ、次いで、これは、凍結乾燥され、架橋もしくは非架橋スポンジまたは注入
可能粘性ゲルとして製剤化される。上記のように、以前記載されたコラーゲンに基づく活
性薬剤送達プラットフォームは、はっきりと定まっていない分子組成、低い機械的完全性
および安定性、急速なタンパク分解ならびに限定された設計制御を含めた多くの限定を有
する。化学的および物理的手段を含めた外因的な架橋は、機械的および取扱い性質を改善
し、移植時の持続性を増加させるために常法に従って使用されるが、かかるプロセシング
は、有害な組織応答および生物活性の喪失を伴う。
【０００６】
これらの今日のコラーゲンに基づく薬物送達製剤がほとんど成功していないのは、これ
らの重大な限定に原因があるとされ得る。さらに、これらの従来の製剤は、ポアサイズお
よびタンパク分解性を含めた材料性質の制御が不十分である無定形な微細構造を示す。こ
れらのパラメーターの大ざっぱな制御は、凍結乾燥条件ならびに／または外因的な化学的
および物理的架橋の調節を通してしばしば達成される。架橋なしで形成された材料は、粘
性ゲルに相当する。それらは、機械的に不安定で、取扱うには柔らかすぎ、細胞誘導収縮
に耐えられず、したがって、組織再生に必要な細胞内殖および移動を支持できないと特徴
付けられる。他方、外因的な架橋は、細胞毒性または組織石灰化およびコラーゲン自体の
部分的変性などの細胞および組織に有害な効果を有することが示された。アルデヒドに基
づく架橋は、最終生成物中にアルデヒドが残存することにつながり得、コラーゲンの生体
適合性に影響を及ぼし得る。さらに、脱熱水架橋（de-hydrothermal cross-linking）に
はそれ固有の限界があり、十分に改善された性質を有する材料につながらない。
【発明の概要】
【発明が解決しようとする課題】
【０００７】
したがって、局所的治療送達系および統合された組織再生の設計および開発におけるさ
らなる進歩が必要とされている。本明細書で詳細に説明されることになるように、本開示
は、この必要性に取り組み、また、既存の技術における欠陥に取り組む関連する組成物、
デバイスおよび方法を提供する。
【課題を解決するための手段】
【０００８】
本開示の一態様に従って、不溶性合成コラーゲン原線維マトリックスおよびコラーゲン
原線維マトリックス全体にわたってまたはコラーゲン原線維マトリックスの部分内に分散
した活性薬剤を含む治療送達デバイスが提供される。コラーゲン原線維マトリックスは、
可溶性オリゴマーコラーゲンの重合生成物または本明細書で非オリゴマー可溶性コラーゲ
ン分子とも称される可溶性コラーゲン分子の１つもしくは複数の他の型との可溶性オリゴ
マーコラーゲンの混合物の重合生成物を含む。一実施形態では、非オリゴマー可溶性コラ
ーゲン分子は、可溶性テロコラーゲン分子および可溶性アテロコラーゲン分子の１つまた
は複数を含む。一実施形態では、合成コラーゲン原線維マトリックスは、少なくとも５Ｐ
ａの堅さを示す。オリゴマーコラーゲン、または非オリゴマー可溶性コラーゲン分子の１
つもしくは複数の型との可溶性オリゴマーコラーゲンの混合物は、外因的な架橋剤の非存
在下で自己集合して合成巨大分子コラーゲン原線維マトリックスとなる能力がある。
【０００９】
本開示の別の態様では、（ｉ）可溶性コラーゲン原線維ビルディングブロックのある量
を含む水溶液を形成すること；（ｉｉ）ビルディングブロックの自己集合による重合を引
き起こし、その結果、不溶性合成コラーゲン原線維マトリックスを形成する；および（ｉ
ｉｉ）（ａ）水溶液中に活性薬剤のある量を含め、それによって前記引き起こすことが、
活性薬剤が内部に分散したコラーゲン原線維マトリックスを形成すること、または（ｂ）
合成コラーゲン原線維マトリックスを活性薬剤の量と接触させて、活性薬剤が内部に分散
したコラーゲン原線維マトリックスを形成することを含む、治療送達デバイスを作製する
ための方法が提供される。ビルディングブロックの量は、可溶性オリゴマーコラーゲンを
含む。一実施形態では、コラーゲン原線維マトリックスは、少なくとも５Ｐａの堅さを示
す。
【００１０】
本開示は、可溶性コラーゲン原線維ビルディングブロックを含む水溶液および活性薬剤
を含むプレマトリックス組成物も提供する。可溶性コラーゲン原線維ビルディングブロッ
クは、外因的な架橋剤の非存在下で自己集合して合成巨大分子コラーゲン原線維マトリッ
クスとなるように作動可能である、可溶性オリゴマーコラーゲン、または非オリゴマー可
溶性コラーゲン分子の１つもしくは複数の型との可溶性オリゴマーコラーゲンの混合物を
含む。一実施形態では、非オリゴマー可溶性コラーゲン分子は、可溶性テロコラーゲン分
子および可溶性アテロコラーゲン分子の１つまたは複数を含む。一実施形態では、薬剤は
、１つまたは複数のコラーゲン原線維ビルディングブロックと会合している。一実施形態
では、コラーゲン原線維マトリックスは、少なくとも５Ｐａの堅さを示す。
【００１１】
本開示の別の態様では、（ｉ）可溶性コラーゲン原線維ビルディングブロックを含む水
溶液および活性薬剤を含むプレマトリックス組成物；または（ｉｉ）不溶性合成コラーゲ
ン原線維マトリックスおよびコラーゲン原線維マトリックス全体にわたってもしくはコラ
ーゲン原線維マトリックスの部分内に分散した第１の活性薬剤を含む治療送達デバイスを
ｉｎ  ｓｉｔｕ位置で配置することを含む、活性薬剤を送達するための方法が提供される
。
【００１２】
本出願のさらに他の実施形態および特色は、添付の図とともに以下の記載された説明か
ら明らかとなろう。
【００１３】
添付の図面と合わせられた本出願の実施形態の以下の説明への参照によって、本出願の
様々な態様は、より明らかとなり、本出願自体の教示は、より良く理解されるであろう。
【図面の簡単な説明】
【００１４】
【図１】本開示の教示に従ったコラーゲン原線維マトリックスの例の可溶性ビルディングブロックの概略図である。
【図２】本開示の実施例１に記載された、４８ウェルプレートのウェルにおけるコラーゲンマトリックスに基づく送達系の形成の例示的表示であり、ここで、送達デバイス自体は、その薬剤放出プロファイルを実験的に測定するために、コラゲナーゼの存在または非存在下でリン酸緩衝生理食塩水（ＰＢＳ）のリザーバー中に置かれる。
【図３】本開示の実施例２に記載された、コラーゲン原線維マトリックス送達デバイスのコラーゲン原線維重合動態（Ａ）および物性（Ｂ）に対する混合されたＦＩＴＣ−デキストラン（２ｍｇ／ｍｌ）の効果のグラフ表示である。
【図４】実施例３に記載された、拡散に基づく数学的モデルを使用して予測されたサイズ依存性分子放出動態の例示的表示である。
【図５】本開示の実施例４に記載された、重合可能なオリゴマーコラーゲンおよび市販のモノマーコラーゲン（ＢＤラット尾（BD rat tail））マトリックスの分子放出を分析することから得られたデータを示す図である。
【図６】本開示の実施例４に記載された、コラゲナーゼの存在下でのオリゴマーコラーゲン原線維組成物および市販のモノマーコラーゲン原線維マトリックスの分子放出を分析することから得られたデータを示す図である。
【図７】本開示の実施例４に記載された、５０００Ｕ／ｍｌコラゲナーゼに暴露された重合アテロコラーゲン（四角）、テロコラーゲン（円）またはオリゴマー（三角形）マトリックスでの振動せん断に基づく、および歪み制御時間掃引実験から得られたデータを示す図である。
【図８】本開示の実施例４に記載された、１０ｋＤａまたは２ＭＤａ  ＦＩＴＣ−デキストラン分子と重合したオリゴマー、テロコラーゲンおよびアテロコラーゲンマトリックス（３ｍｇ／ｍｌ）の分子放出を分析することから得られたデータを示す図である。
【図９】本開示の実施例６に記載された、コラーゲン原線維マトリックスの重合中に得られた重合プロファイルデータを示す図である。
【図１０】本開示の実施例７および１０に記載された、いろいろなコラーゲン原線維マトリックス内で重合した小（１０ｋＤａ；パネルＡおよびＢ）および大（２ＭＤａ；パネルＣおよびＤ）ＦＩＴＣ−デキストラン分子の時間放出プロファイルを示す図である。
【図１１】本開示の実施例１０に記載された、５０Ｕ／ｍｌコラゲナーゼの存在下での低密度（３ｍｇ／ｍｌ）および高密度（１５．６ｍｇ／ｍｌ）コラーゲン原線維マトリックスからのＦＩＴＣ−デキストラン放出から得られたデータの要約である。
【図１２】本開示の教示に従った、いろいろな潜在的活性薬剤と比較した、フルオレセインおよび示されたＦＩＴＣ−デキストラン分子量のサイズを比較する概略図である。
【図１３】ＦＩＴＣ−デキストラン粒径（ＭＷ）を流体力学半径（ｎｍ）と比較する以前公表されたチャートである。
【図１４】本開示の実施例９に記載された、拘束圧縮を使用した高密度コラーゲン原線維マトリックスを作り出す方法の概略図である。
【図１５】本開示の実施例４に記載された、１０ｋＤａ（左パネル）または２ＭＤａ（右パネル）ＦＩＴＣ−デキストランで調製され、示されたコラゲナーゼ濃度で処置された低密度（３ｍｇ／ｍｌ）オリゴマーマトリックスから得られた放出動態データを示す図である。
【図１６】放出の初速度および様々なコラゲナーゼ濃度に関して図１５の放出動態曲線から計算されたＴ５０％曲線を示す例示的グラフである。
【図１７】本開示の実施例１１に記載された、コラゲナーゼの非存在下での広範囲の密度（３から４０ｍｇ／ｍｌ）にわたって調製されたオリゴマーコラーゲン原線維マトリックスからの１０ｋＤａ  ＦＩＴＣデキストラン−放出に関して得られたデータの要約を示す例示的グラフである。
【図１８】本開示の実施例１１に記載された、コラゲナーゼ（１０Ｕ／ｍｌ）の存在下での広範囲の密度（３から４０ｍｇ／ｍｌ）にわたって調製されたオリゴマーコラーゲン原線維マトリックスからの１０ｋＤａ  ＦＩＴＣ−デキストラン放出に関して得られたデータの要約を示す例示的グラフである。
【図１９】本開示の実施例１１に記載された、コラゲナーゼ（１０Ｕ／ｍｌ）の存在下での広範囲の密度（３から４０ｍｇ／ｍｌ）にわたって調製されたオリゴマーコラーゲン原線維マトリックスからの２ＭＤａ  ＦＩＴＣ−デキストラン放出に関して得られたデータの要約を示す例示的グラフである。
【発明を実施するための形態】
【００１５】
本明細書で述べられた例証は、いくつかの形で本出願の実施形態を説明するが、以下に
開示された実施形態は、網羅的であることまたは本出願の範囲を開示された正確な形に限
定すると解釈されることが意図されていない。
【００１６】
本明細書で記載された本開示の実施形態は、網羅的であることまたは本出願の教示を以
下の詳細な説明において開示された正確な形に限定することが意図されていない。むしろ
、実施形態は、当業者が本開示の原理および実行を正しく認識しかつ理解し得るように選
択され、記載されている。
【００１７】
他に定義されない限り、本明細書で使用された全ての技術および科学用語は、本出願が
属する分野の当業者によって通例理解されるのと同じ意味を有する。本明細書で記載され
たものと類似したまたは同等の方法および材料が本出願の実行または試験において使用さ
れ得るが、様々な特定の方法および材料がここで記載される。
【００１８】
本開示の一態様は、活性薬剤が内部に分散した不溶性合成コラーゲン原線維マトリック
スを含むコラーゲンに基づく治療送達デバイスを対象とする。別の態様では、本開示は、
プレマトリックス組成物を対象とする。さらに他の態様では、本開示は、治療送達デバイ
スおよびプレマトリックス組成物を作製しかつ使用する方法を提供する。本開示のある特
定の実施形態に従って、例示的治療送達デバイスは、水溶液から、組成が分かっているコ
ラーゲン原線維マトリックスビルディングブロックの混合物を重合させることによって調
製される。コラーゲンに基づく治療送達デバイスは、移植可能または注入可能であってよ
い。開示された系は、バースト、持続的および標的放出を含めた、本明細書で活性薬剤と
称される１つまたは複数の治療薬に関して広範囲のカスタマイズ可能な時空間的分子放出
プロファイルを可能にする。
【００１９】
本明細書では、「コラーゲン原線維マトリックス」または「コラーゲン原線維材料」と
いう用語は、コラーゲン原線維を含み、可溶化コラーゲンビルディングブロックから制御
された条件下で形成されたＩ型コラーゲン組成物を表す。一実施形態では、コラーゲン原
線維マトリックス中の少なくとも１％のコラーゲンは、オリゴマーから構成される。他の
実施形態では、コラーゲン原線維マトリックス中の少なくとも２％、少なくとも３％、少
なくとも４％または少なくとも５％のコラーゲンは、オリゴマーから構成される。一実施
形態では、コラーゲン原線維マトリックス材料は、少なくとも５Ｐａの堅さを有する。他
の実施形態では、コラーゲン原線維マトリックス材料は、少なくとも１０Ｐａ、少なくと
も１５Ｐａ、少なくとも２０Ｐａまたは少なくとも２５Ｐａの堅さを有する。
【００２０】
本明細書では、「コラーゲン」という用語は、主に構造的な機能を果たし、アルファ鎖
として公知の３つのポリペプチド単位のユニークなトリプルヘリックス構造立体配置を有
する少なくとも２０の遺伝的に異なる分泌タンパク質のファミリーを表す。３つのアルフ
ァ鎖（２つのα１（Ｉ）および１つのα２（Ｉ）鎖）は、（Ｇｌｙ−Ｘ−Ｙ）ｎ反復単位
によって特徴付けられ、ここで、ＸおよびＹ位置は、プロリンおよびヒドロキシプロリン
によってしばしば占められ、各末端で非ヘリックステロペプチド末端が隣接する約３００
ｎｍ長のトリプルヘリックスコラーゲン分子を形成する。モノマーとしても公知であるこ
れらのコラーゲン分子は、階層的様式で自己集合して、次いで、組み合わさって、身体の
組織のＥＣＭを形成する微細線維、原線維、ファイバーおよびファイバー束の組織特異的
ネットワークを形成する基本的なビルディングブロックである。リジルオキシダーゼは、
ねじれ型コラーゲン分子（モノマーと呼ばれる）のプレ原線維凝集物（prefibrillar agg
regate）に結合し、これらの間の架橋形成を触媒して、共有結合的に架橋されたダイマー
またはトリマー（オリゴマーと呼ばれる）を作り出す。種々のオリゴマー前駆体は、最終
的に組織特異的原線維構造およびマトリックス機能をもたらす進行性分子パッキングおよ
び集合を調節する。モノマー製剤とオリゴマー製剤の両方は、インタクトなテロペプチド
領域を有し、酸不安定性、中間架橋から産出される反応性アルデヒドを含有する。コラー
ゲンのタンパク分解酵素処置は、末端テロペプチド領域を除去して、アテロコラーゲン製
剤をもたらす一方、アミノおよびカルボキシル−テロペプチドの除去は、再構成された生
成物におけるコラーゲン分子の無定形な配置およびバンド形成された原線維パターンの喪
失をもたらす。
【００２１】
本明細書では、「オリゴマー」という用語は、２つ以上のトロポコラーゲン分子が自然
発生の分子内架橋を介して互いに共有結合しており、水性流体に可溶性である分子を表す
。
【００２２】
本明細書では、「テロコラーゲン」（「トロポコラーゲン」、「テロマー」、「コラー
ゲンモノマー」または「モノマーコラーゲン」とも称される）という用語は、カルボキシ
およびアミノ末端非ヘリックステロペプチド末端がインタクトであり；原線維マトリック
スへの自己集合を経ることができ、分子間共有結合架橋を欠く個々のコラーゲン分子を表
す。
【００２３】
本明細書では、「テロペプチド」という用語は、原線維形成、重合およびリジルオキシ
ダーゼ媒介性分子間架橋形成に重要であることが公知であるトロポコラーゲン鎖のアミノ
およびカルボキシ末端非トリプルヘリックスドメインを表す。
【００２４】
本明細書では、「アテロコラーゲン」という用語は、テロペプチド領域がトロポコラー
ゲンから部分的または完全に除去されているトリプルヘリックス分子を表す。かかるアテ
ロコラーゲン調製物は、典型的に、組織からの酵素に基づく（例えば、ペプシンに基づく
）コラーゲン抽出手順の結果である。
【００２５】
本明細書では、「コラーゲン模倣ペプチド」という用語は、コラーゲンのトリプルヘリ
ックスポーションを表す特定のアミノ酸配列、しばしば−（Ｐｒｏ−Ｈｙｐ−Ｇｌｙ）−
を有する化学的に合成されたコラーゲンビルディングブロックを表し、天然のコラーゲン
において見出されるものに似たトリプルヘリックス高次構造を形成する。
【００２６】
本明細書では、「マトリックス」という用語は、細胞が埋め込まれているもしくは埋め
込まれ得る緩い網目構造または接続されたものの配置を表す。コラーゲンの文脈では、マ
トリックスは、間隙液相によって囲まれた不溶性コラーゲン原線維ネットワークまたは無
定形なナノ構造から構成される複合材料を表す。
【００２７】
オリゴマーは、コラーゲン分子の小さい凝集物（例えば、ダイマーまたはトリマー）を
含み、これは、コラーゲンの組織特異的、共有結合分子間架橋を保持する一方、テロコラ
ーゲン（またはモノマー）は、これらの分子間共有結合架橋を欠く個々のコラーゲン分子
であることが本明細書で理解され、正しく認識されよう。テロコラーゲンおよびオリゴマ
ーは、インタクトなテロペプチド領域を有し、酸不安定性、中間架橋から産出された反応
性アルデヒドを含有する。コラーゲン原線維が集合して原線維ポリマーネットワークを形
成するプロセスである、天然のｉｎ  ｖｉｖｏ重合時に、これらの反応性アルデヒドは、
原線維形成プロセスの一部として共有結合、中間架橋を自発的に再編成する。コラーゲン
が末端テロペプチド領域を除去するタンパク分解酵素で処置された場合、ペプシン−可溶
化（テロペプチド−欠乏性）アテロマー（atelomer）（またはアテロコラーゲン）製剤が
作り出される。アミノ（Ｎ）−テロペプチドとカルボキシル（Ｃ）−テロペプチドの両方
は、架橋および原線維形成において重要な役割を果たすので、それらの完全な除去は、再
構成された生成物におけるコラーゲン分子の無定形な配置およびバンド形成された原線維
パターンの結果的な喪失をもたらす。
【００２８】
オリゴマー、テロコラーゲンおよびアテロコラーゲンを含めたコラーゲンマトリックス
ビルディングブロックは、ウシ、ブタおよびウマの皮および腱、ならびにヒトの腱などの
哺乳動物組織を含むが、これらに限定されない当技術分野で公知の多種多様の未加工のコ
ラーゲン供給源から得られ得る。代わりに、ビルディングブロックは、組換えテクノロジ
ーを使用して作製されたコラーゲン模倣ペプチドまたは可溶性コラーゲン分子とすること
ができる。本開示において記載されたこれらのビルディングブロックから形成されたマト
リックスは、市販のコラーゲン製剤と比較して、優れたメカノバイオロジー的性質を示す
。本明細書で記載されたマトリックスは、未加工のまたは天然のコラーゲンとは異なる性
質も示す。オリゴマー形でのＩ型コラーゲンポリマーは、本明細書で記載された不溶性合
成コラーゲン原線維マトリックスの主要なビルディングブロックである。本明細書でさら
に記載されるように、オリゴマーの、例えば、アテロコラーゲンおよび／またはテロコラ
ーゲンなどの非オリゴマー可溶性コラーゲン分子との比は、形成されたコラーゲン原線維
マトリックスの様々な性質を調節するために変動され得、これにより、デバイスの意図さ
れた目的、位置および設置に依存した、本明細書で開示されたコラーゲンに基づく治療送
達デバイスのカスタマイゼーションが可能になる。
【００２９】
上記のように、コラーゲン原線維マトリックスに加えて、コラーゲンに基づく治療送達
デバイスは、活性薬剤または、任意選択で、１つを超える活性薬剤も含む。デバイスに含
まれた１つまたは複数の活性薬剤はまた、デバイスの意図された目的、位置および設置に
依存して変動し得る。本明細書では、「活性薬剤」という用語は、生物系における活性を
有する任意の化合物、薬剤、分子、生体分子、薬物、治療剤、ナノ粒子、ペプチド、タン
パク質、ポリペプチド、抗体、リガンド、部分抗体、ステロイド、増殖因子、転写因子、
ＤＮＡ、ＲＮＡ、ウイルス、細菌、脂質、ビタミン、小分子、または大分子を表す。活性
薬剤は、「生体分子」、「薬物」、銀アミン錯体、界面活性剤、ポリヘキサメチレンビグ
アニジン、ベタイン、抗菌薬、殺菌活性を有する線状ポリマービグアニジン、生理活性添
加剤、ヘパリン、グリコサミノグリカン、細胞外マトリックスタンパク質、抗生物質、増
殖因子、上皮増殖因子（ＥＧＦ）、血小板由来増殖因子（ＰＤＧＦ）、繊維芽細胞増殖因
子（ＦＧＦ）、コラーゲン結合性ペプチドまたは因子、結合組織活性化ペプチド（ＣＴＡ
Ｐ）、形質転換増殖因子（ＴＧＦ）、抗がん剤、免疫調節物質、免疫調節剤、抗炎症剤、
骨形成剤、造血剤、造血調節物質、骨誘導剤、ＴＧＦ−β１、ＴＧＦ−β２、ＴＧＦα、
インスリン様増殖因子（ＩＧＦ）、腫瘍壊死因子（ＴＮＦ）、インターロイキン、ＩＬ−
１、ＩＬ−２、コロニー刺激因子（ＣＳＦ）、Ｇ−ＣＳＦ、ＧＭ−ＣＳＦ、エリスロポエ
チン、神経増殖因子（ＮＧＦ）、インターフェロン（ＩＦＮ）、ＩＦＮ−α、ＩＦＮ−β
、ＩＦＮ−γ、防腐剤、色素、非生理活性薬剤、ホルモンおよび上記の合成類似体を含む
が、これらに限定されない。「生体分子」は、ステロイド、増殖因子、転写因子、ＤＮＡ
、ＲＮＡ（ｓｉＲＮＡ、ｍＲＮＡなどを含めた）、ペプチド（天然および合成）、タンパ
ク質、部分または全抗体、リガンド、ウイルス、細菌、脂質、またはビタミンを含むが、
これらに限定されない。「薬物」は、化学療法薬、阻害剤、刺激薬、プロテアーゼ、抗生
物質、抗ウイルス薬を含むが、これらに限定されない「小分子」；「生体分子」、「大分
子」またはその組合せを含むが、これらに限定されず、ここで、薬物は、標的タンパク質
、細胞または組織に対して有益または否定的な効果を有するように使用される。界面活性
剤は、グリシン誘導体、スルホサクシネート、および分枝していない脂肪酸に基づくアミ
ドを含み得るが、これらに限定されない。
【００３０】
本明細書では、「免疫調節量」という用語は、対象の免疫系に対して実証可能な効果を
示すのに十分な特定の薬剤または因子の量を表す。免疫調節は、開業医が望むように免疫
系を抑制または増強し得る。免疫系を抑制することは、対象が臓器移植レシピエントであ
る場合またはループス、自己免疫性関節炎、自己免疫性糖尿病を含むが、これらに限定さ
れない自己免疫疾患の処置にとって望ましい場合があり；免疫系の抑制が望ましい追加の
診断は、当業者に公知である。代わりに、免疫調節は、例えば、がん、重症感染症または
創傷治癒の処置において免疫系を増強し得；免疫系の増強が望ましい追加の診断は、当業
者に公知である。
【００３１】
本明細書では、「オンコスタティカリーに（oncostatically）効果的な量」という用語
は、選択された薬剤に感受性の腫瘍細胞を有する対象において腫瘍細胞増殖を阻害する能
力がある薬剤の量である。
【００３２】
本明細書では、「造血調節量」という用語は、血液細胞の生成および／または成熟を増
強するまたは阻害する薬剤の量である。
【００３３】
本明細書では、「骨誘導量」という用語は、骨増殖または骨増殖の速度の測定可能な増
加を引き起こすまたはこれに貢献する薬剤の量である。
【００３４】
本明細書で記載されたコラーゲン組成物を構築するために使用されるコラーゲン原線維
マトリックスビルディングブロックは、例えば、ブタの皮膚を含めたいくつかの供給源か
ら得られ得る。本明細書で記載されたコラーゲン組成物を作製するためのコラーゲンまた
はコラーゲン成分を単離するためのコラーゲン含有供給源材料として有用な適した組織は
、温血脊椎動物の粘膜下組織または任意の他の細胞外マトリックス含有組織を含む。粘膜
下組織を調製する適した方法は、その開示が、その全体が参照によって本明細書にそれぞ
れ組み込まれている米国特許第４，９０２，５０８号明細書；第５，２８１，４２２号明
細書および第５，２７５，８２６号明細書に記載されている。粘膜下組織以外の細胞外マ
トリックス材料含有組織は、本明細書で開示されたさらに他の実施形態に従ってコラーゲ
ンを得るために使用され得る。精製コラーゲンまたは部分的に精製された細胞外マトリッ
クス成分を得ることにおける使用のための他の細胞外マトリックス材料由来組織を調製す
る方法は、当業者に告知である。例えば、参照によって本明細書にそれぞれ組み込まれて
いる、米国特許第５，１６３，９５５号明細書（心臓周囲組織）；第５，５５４，３８９
号明細書（膀胱粘膜下組織）；第６，０９９，５６７号明細書（胃粘膜下組織）；第６，
５７６，２６５号明細書（一般に、細胞外マトリックス組織）；第６，７９３，９３９号
明細書（肝基底膜組織）；および第７，９１９，１２１号明細書（肝基底膜組織）；およ
び国際公開第２００１／４５７６５号パンフレット（一般に、細胞外マトリックス組織）
を参照されたい。様々な他の実施形態では、コラーゲン含有供給源材料は、胎盤組織、卵
巣組織、子宮組織、動物尾組織、皮膚組織、骨、腱および軟骨組織からなる群から選択さ
れ得る。一部の実施形態では、コラーゲンは、ブタ皮膚コラーゲン、ウシコラーゲンおよ
びヒトコラーゲンから選択される；しかしながら、任意の適した細胞外マトリックス含有
組織が本教示に従って精製コラーゲンまたは部分的に精製された細胞外マトリックス成分
を単離するためのコラーゲン含有供給源材料として使用され得ることが本明細書で理解さ
れ、正しく認識されよう。
【００３５】
精製コラーゲンまたは部分的に精製された細胞外マトリックス成分の供給源としての粘
膜下組織を調製するための例示的調製方法は、その開示が参照によって本明細書に組み込
まれている米国特許第４，９０２，５０８号明細書に記載されている。一実施形態では、
例えば、他の種を排除することなく、ブタ、ヒツジまたはウシ種から好ましくは収集され
た脊椎動物の腸のセグメントは、細胞を除去するための縦のぬぐい運動を使用した剥離に
供される、または細胞除去は、低張もしくは高張溶解によって達成される。一実施形態で
は、粘膜下組織は、水でまたは低張条件下の生理食塩水でなどの低張条件下ですすがれ、
任意選択で殺菌される。別の例示的実施形態では、かかる組成物は、粘膜および表在筋層
の管腔ポーションを機械的に除去することおよび／または水もしくは生理食塩水でなどの
低張もしくは高張洗浄で常在細胞を溶解させることによって調製され得る。これらの実施
形態では、粘膜下組織は、精製コラーゲンまたは部分的に精製された細胞外マトリックス
成分の単離前に、水和または脱水状態で保管され得る。様々な態様では、粘膜下組織は、
温血脊椎動物の粘膜の筋層と少なくとも管腔ポーションの両方から離層された粘膜下組織
を含めた任意の層剥離実施形態を含み得る。
【００３６】
上記のように、コラーゲン原線維マトリックスを調製するために使用される１つのビル
ディングブロックは、オリゴマーコラーゲンである。オリゴマーコラーゲンの存在は、コ
ラーゲン原線維マトリックスへのビルディングブロックの自己集合を可能にし、集合速度
を増加させ、明瞭な原線維微細構造および優れた機械的完全性（例えば、堅さ）を有する
コラーゲン組成物をもたらす。
【００３７】
一部の実施形態では、コラーゲン原線維マトリックスに関するビルディングブロックは
、様々な割合の非オリゴマー可溶性コラーゲン分子も含む。一実施形態では、ビルディン
グブロックは、テロコラーゲンおよび／またはアテロコラーゲンの一方または両方を含む
。ある特定の実施形態では、ビルディングブロックは、オリゴマーコラーゲンおよびアテ
ロコラーゲンを含む。他の実施形態では、ビルディングブロックは、オリゴマーコラーゲ
ンおよびテロコラーゲンを含む。さらに他の実施形態では、ビルディングブロックは、オ
リゴマーコラーゲン、テロコラーゲン、およびアテロコラーゲンを含む。オリゴマーコラ
ーゲン、テロコラーゲン、アテロコラーゲンおよび／または他の非オリゴマー可溶性コラ
ーゲン分子の量は、例えば、堅さ、強度、流体および質量輸送、タンパク分解ならびに／
または適合性を含めた結果として生じる合成コラーゲン原線維マトリックスの１つまたは
複数の性質を調節するために重合の開始前に溶液中で製剤化され得る。特定の活性薬剤と
の使用に関するオリゴマーと非オリゴマー可溶性コラーゲン分子との所定の比は、異なる
活性薬剤との使用に適したものとは異なり得ることが認識される。
【００３８】
コラーゲン濃度は、質量／体積または質量／質量で表され得る。コラーゲン含有量は、
シリウスレッドおよびヒドロキシプロリンに関するアミノ酸分析などの較正比色アッセイ
を含むが、これらに限定されない、当技術分野で公知の任意の手段によって測定され得る
。コラーゲンポリマー製剤の粘度は、溶液または分散液／懸濁液、濃度、分子組成、分子
サイズ、温度および操作条件を含み得るが、これらに限定されないいくつかの因子に影響
される。粘度測定値は、粘度計またはレオメーターを含むが、これらに限定されない当技
術分野で公知の任意の手段によって得られ得る。
【００３９】
合成コラーゲン原線維マトリックスを作製するために使用される水性プレマトリックス
組成物に存在する可溶性コラーゲンの濃度は、変動し得る。一部の実施形態では、コラー
ゲンは、約０．５ｍｇ／ｍｌから約５００ｍｇ／ｍｌの濃度で存在する。他の実施形態で
は、コラーゲンは、約０．５ｍｇ／ｍｌから約４００ｍｇ／ｍｌの濃度で存在する。さら
に他の実施形態では、コラーゲンは、約０．５ｍｇ／ｍｌから約３００ｍｇ／ｍｌの濃度
で存在する。一部の実施形態では、コラーゲンは、約０．５ｍｇ／ｍｌから約２００ｍｇ
／ｍｌの濃度で存在する。他の実施形態では、コラーゲンは、約０．５ｍｇ／ｍｌから約
１００ｍｇ／ｍｌの濃度で存在する。さらに他の実施形態では、コラーゲンは、約１ｍｇ
／ｍｌから約５ｍｇ／ｍｌの濃度で存在する。さらに他の実施形態では、コラーゲンは、
約２ｍｇ／ｍｌから約５ｍｇ／ｍｌの濃度で存在する。一部の実施形態では、コラーゲン
は、約３．５ｍｇ／ｍｌの濃度で存在する。他の実施形態では、コラーゲンは、約４ｍｇ
／ｍｌから約１０ｍｇ／ｍｌの濃度で存在する。さらに他の実施形態では、コラーゲンは
、約５ｍｇ／ｍｌの濃度で存在する。一部の実施形態では、コラーゲンは、約１０ｍｇ／
ｍｌから約２０ｍｇ／ｍｌの濃度で存在する。他の実施形態では、コラーゲンは、約１２
ｍｇ／ｍｌの濃度で存在する。さらに他の実施形態では、コラーゲンは、約２０ｍｇ／ｍ
ｌから約３０ｍｇ／ｍｌの濃度で存在する。一部の実施形態では、コラーゲンは、約２４
ｍｇ／ｍｌの濃度で存在する。一部の実施形態では、コラーゲンは、約５００ｍｇ／ｍｌ
の濃度で存在する。他の実施形態では、コラーゲンは、約４００ｍｇ／ｍｌの濃度で存在
する。さらに他の実施形態では、コラーゲンは、約３００ｍｇ／ｍｌの濃度で存在する。
他の実施形態では、コラーゲンは、約２００ｍｇ／ｍｌの濃度で存在する。さらに他の実
施形態では、コラーゲンは、約１００ｍｇ／ｍｌの濃度で存在する。他の実施形態では、
コラーゲンは、約７５ｍｇ／ｍｌの濃度で存在する。さらに他の実施形態では、コラーゲ
ンは、約５０ｍｇ／ｍｌの濃度で存在する。
【００４０】
本明細書で記載された実施形態では、合成コラーゲン原線維マトリックスは、平均ポリ
マー分子量（ＡＭＷ）によって定量化されるオリゴマー含有量を有し得る。本明細書で記
載されたように、ＡＭＷの調節は、マトリックスの重合動態、原線維微細構造、分子性質
、および原線維構造、例えば、原線維間分枝、ポアサイズ、および機械的完全性（例えば
、マトリックス堅さ）に影響し得る。別の実施形態では、平均ポリマー分子量によって定
量化されるプレマトリックス組成物のオリゴマー含有量は、マトリックス堅さと正に相関
する。
【００４１】
一部の実施形態では、プレマトリックス組成物に含まれる非オリゴマー可溶性コラーゲ
ンは、還元型コラーゲンである。本明細書では、「還元型コラーゲン」は、反応性アルデ
ヒドを除くまたは実質的に減少させるためにｉｎ  ｖｉｔｒｏで還元されたコラーゲンを
意味する。例えば、コラーゲンは、還元剤（例えば、水素化ホウ素ナトリウム）でのコラ
ーゲンの処置によってｉｎ  ｖｉｔｒｏで還元され得る。
【００４２】
本開示のある特定の態様に従って、コラーゲンに基づく治療送達デバイスは、活性薬剤
の送達に適応された合成コラーゲン原線維マトリックスを含む。活性薬剤の組込みは、重
合前にプレマトリックス組成物中で薬剤を可溶性コラーゲン原線維マトリックスビルディ
ングブロックと混合すること、既に形成された合成コラーゲン原線維材料を重合後に活性
薬剤に暴露すること、および活性薬剤を可溶性コラーゲン原線維マトリックスビルディン
グブロックに共有結合させ、修飾コラーゲンビルディングブロックを単独または無修飾コ
ラーゲン原線維マトリックスビルディングブロックの存在下で重合させることを含むが、
必ずしもこれらに限定されないいくつかの方法によって達成され得る。活性薬剤を合成コ
ラーゲン原線維マトリックスに組み込む方法は、活性薬剤に基づいて変動し得ることが本
明細書で理解され、正しく認識されよう。第１の活性薬剤をコラーゲン原線維マトリック
スに組み込む方法は、第２の活性薬剤をコラーゲン原線維マトリックスに組み込む方法と
同じかまたは異なり得ることがさらに認識される。活性薬剤に適用される「第１の」、「
第２の」、および「第３の」という用語は、種々の活性薬剤間の区別を可能にすることが
意図されており、必須の経時的特徴または順序を必ずしも伝達しないことも本明細書で理
解され、正しく認識されよう。
【００４３】
本開示の教示に従ったコラーゲン原線維マトリックスの純度は、直接的にコラーゲンポ
リマー上でまたは特異的酵素（細菌性コラゲナーゼ）もしくは化学的（ブロモシアン）切
断後のＳＤＳ−ＰＡＧＥ、ペプチドマッピング、アミノ末端配列決定、および非コラーゲ
ン不純物アッセイを含むが、これらに限定されない当技術分野で公知の任意の手段によっ
て評価され得る。コラーゲン原線維マトリックスの特徴を特徴付ける方法は、陽イオン交
換ＨＰＬＣ、自然蛍光、ＬＣ／ＭＳ、ＭＳ、動的光散乱、分子ふるいクロマトグラフィー
、粘度測定、円偏光二色性、示差走査熱量測定、トリプシン感受性、不純物プロファイリ
ング、ＴＥＭ、ＳＥＭ、ｃｒｙｏ−ＳＥＭ、共焦点顕微鏡法、多光子顕微鏡法および原子
間力顕微鏡法を含むが、これらに限定されない。
【００４４】
本明細書でのある特定の態様に従って、コラーゲン原線維マトリックスの定性的および
定量的微細構造特徴が環境またはクライオステージ走査電子顕微鏡（environmental or c
ryostage scanning electron microscopy）、透過型電子顕微鏡法、共焦点顕微鏡法、第
二次高調波発生多光子顕微鏡法によって決定され得る。引張り、圧縮および粘弾性性質は
、レオメトリーまたは引張り試験によって決定され得る。これらの方法の全ては、当技術
分野で公知である、またはその開示が、その全体が参照によって本明細書にそれぞれ組み
込まれている、米国特許出願第１１／４３５，６３５号明細書（米国特許出願公開第２０
０７／０２６９４７６号明細書として２００７年１１月２２日に公開された）、米国特許
出願第１１／９１４，６０６号明細書（米国特許出願公開第２００９／００１１０２１号
明細書として２００９年１月８日に公開された）、米国特許出願第１２／３００，９５１
号明細書（米国特許出願公開第２００９／０１７５９２２号明細書として２００９年７月
９日に公開された）、米国特許出願第１３／１９２，２７６号明細書（米国特許出願公開
第２０１２／００２７７３２号明細書として２０１２年２月２日に公開された）、米国特
許出願第１３／３８３，７９６号明細書（米国特許出願公開第２０１２／０１１５２２２
号明細書として２０１２年５月１０日に公開された）にさらに記載されている、またはRo
eder et al., J. Biomech. Eng., vol. 124, pp. 214-222 (2002)、Pizzo et al., J. Ap
pl. Physiol., vol. 98, pp. 1-13 (2004)、Fulzele et al., Eur. J. Pharm. Sci., vol
. 20, pp. 53-61 (2003)、Griffey et al., J. Biomed. Mater. Res., vol. 58, pp. 10-
15 (2001)、Hunt et al., Am. J. Surg., vol. 114, pp. 302-307 (1967)、およびSchill
ing et al., Surgery, vol. 46, pp. 702-710 (1959)に記載されている。コラーゲン特徴
およびコラーゲン特徴を特徴付ける方法は、その開示が、その全体が参照によって本明細
書に組み込まれているASTM International F3089-14, 2014 West Conshohocken PAにおい
て考察されている。
【００４５】
本開示のある特定の態様では、合成コラーゲン原線維マトリックスは、少なくとも５Ｐ
ａの堅さを示す。別の実施形態では、合成コラーゲン原線維マトリックスは、５Ｐａから
１００ＧＰａの間の堅さを示す。堅さは、弾性または線形率（linear modulus）とも称さ
れ得る。
【００４６】
一部の実施形態では、コラーゲン原線維マトリックスは、コポリマーを含み、かかるコ
ラーゲン原線維マトリックスは、「ハイブリッドコラーゲン原線維」マトリックスと本明
細書で称される。一実施形態では、コポリマーは、異なるまたは同じであり得る個々の化
学部分からなる１つまたは複数の合成または天然の非コラーゲン分子との可溶性コラーゲ
ンビルディングブロックの１つまたは複数の型の混合物の重合生成物を含む。本明細書で
は、「コポリマー」という用語は、末端と末端で（end-to-end）連結されて、線状分子を
形成する個々の化学部分、および分枝（例えば、「多重腕」または「星形」）構造の形で
一緒に連結された個々の化学部分を表す。代替の実施形態では、コポリマーは、２つのモ
ノマー種の共重合によって得られる、３つのモノマー種から得られる（「ターポリマー」
）、４つのモノマー種から得られる（「クオーターポリマー（quaterpolymer）」）また
は４つを超えるモノマー種から得られるコポリマーを含む。本開示は、マトリックスの原
線維内で非コラーゲン分子と会合しているコラーゲンビルディングブロック（「ハイブリ
ッド原線維」と本明細書で称される）を含むハイブリッドコラーゲン原線維マトリックス
の実施形態およびハイブリッドコラーゲン原線維マトリックス内で非コラーゲン分子がコ
ラーゲン原線維とは別に重合して、別々のコラーゲン原線維および非コラーゲンポリマー
を生成するハイブリッドコラーゲン原線維マトリックスの実施形態も企図する。別の実施
形態では、ハイブリッドコラーゲン原線維マトリックスは、ポアおよび間隙空間を規定す
る重合非コラーゲンポリマーまたはコポリマーを提供し、可溶性コラーゲン原線維マトリ
ックスビルディングブロックを含む水性流体を間隙空間に導入し、ビルディングブロック
を重合させて、間隙空間内でコラーゲン原線維マトリックスを形成することによって形成
される。
【００４７】
別の態様では、本開示は、後の重合のために製剤化されて、不溶性合成コラーゲン原線
維マトリックスおよび／またはコラーゲンに基づく治療送達デバイスを提供するプレマト
リックス組成物を対象とする。コラーゲン原線維マトリックスを形成するためのプレマト
リックス組成物の重合は、制御された条件下で達成され得、ここで、制御された条件は、
ｐＨ、リン酸濃度、温度、緩衝液組成、イオン強度、ならびにコラーゲン分子と非コラー
ゲン分子の両方を含み得る所与のプレマトリックス組成物中に存在するビルディングブロ
ックおよび他の任意選択の分子の組成および濃度を含むが、これらに限定されない。
【００４８】
本明細書では、「プレマトリックス組成物」という用語は、可溶性コラーゲン原線維マ
トリックスビルディングブロックを含む水性流体を表し、ビルディングブロックは、オリ
ゴマーおよび任意選択で、非オリゴマー可溶性コラーゲン分子の１つまたは複数の型を含
み、そのビルディングブロックは、外因的な架橋剤の非存在下で自己集合または重合して
高次構造（巨大分子集合体）となる能力を実証する。一実施形態では、ビルディングブロ
ックは、それらの分子組成および原線維形成能力に基づいて選択される。一実施形態では
、非オリゴマー可溶性コラーゲン分子は、テロコラーゲン分子およびアテロコラーゲン分
子の一方または両方を含む。
【００４９】
本開示の例示的実施形態に従って、プレマトリックス組成物は、オリゴマー、モノマー
／テロコラーゲン（テロマーとも称される）およびアテロコラーゲン（アテロマーとも称
される）を含むが、これらに限定されないコラーゲンポリマービルディングブロックの種
々の型を含むコラーゲンポリマー溶液を含む。これらのビルディングブロックは、図１に
示されたように、それらの分子間架橋含有量、組成および架橋化学的性質に基づいて異な
る。図１を参照すると、（Ａ）は、オリゴマーを描写し、（Ｂ）は、テロコラーゲンを描
写し、（Ｃ）は、アテロコラーゲンを描写する。図１中の灰色の棒は、安定な、成熟共有
結合架橋を表す。
【００５０】
一部の実施形態では、ビルディングブロックは、組織からコラーゲンを可溶化し、可溶
性コラーゲンを精製することによって得られる。例えば、ビルディングブロックは、酸−
可溶化コラーゲンならびに例えば、その全体が参照によって本明細書にそれぞれ組み込ま
れている米国特許出願第１１／４３５，６３５号明細書（米国特許出願公開第２００７／
０２６９４７６号明細書として２００７年１１月２２日に公開された）および第１１／９
０３，３２６号明細書（米国特許第８，０８４，０５５号明細書として２０１１年１２月
２７日に授与された）に記載されている一連の制御された集合動態（例えば、重合半減時
間）、分子組成、および原線維微細構造−機械的性質を有する三次元コラーゲンマトリッ
クスをもたらすために制御された規定の重合条件を利用することによって調製され得る。
一実施形態では、コラーゲンは、Ｉ型コラーゲンである。本開示のある特定の態様では、
コラーゲン原線維マトリックスビルディングブロックは、供給源組織から除去されている
。任意選択で、ビルディングブロックは、組織供給源から可溶化され得る一方、さらに他
の実施形態では、ビルディングブロックは、合成コラーゲンを含む。さらに他の実施形態
では、ビルディングブロックは、組換えコラーゲンを含む。
【００５１】
本明細書で記載された様々な実施形態のいずれかでは、本開示のコラーゲン組成物は、
重合前、中、または後に、ミネラル、アミノ酸、糖、ペプチド、タンパク質、ビタミン（
アスコルビン酸などの）、もしくはラミニンおよびフィブロネクチンなどの造血幹細胞培
養を促進する糖タンパク質を含めた栄養素、ヒアルロン酸、または血小板由来増殖因子、
もしくは形質転換増殖因子ベータなどの増殖因子、ならびにデキサメタゾンなどのグルコ
コルチコイドと組み合わせられ得る。他の例示的実施形態では、グリセロール、グルコー
ス、またはポリヒドロキシル化化合物などの原線維形成阻害剤が重合前または中に加えら
れ得る。一実施形態に従って、細胞がコラーゲン組成物の重合前または重合後の最後のス
テップとしてコラーゲンまたは細胞外マトリックス成分に加えられ得る。他の例示的実施
形態では、カルボジイミド、アルデヒド、リジルオキシダーゼ、Ｎ−ヒドロキシスクシン
イミドエステル、イミドエステル、ヒドラジド、およびマレイミドなどの架橋剤が重合前
、中、または後に加えられ得る。
【００５２】
いろいろな技法が、本明細書で記載されたコラーゲンに基づく治療送達系の治療放出プ
ロファイル（分子放出プロファイルとも称される）を制御するために使用され得る。本開
示の一態様では、プレマトリックス組成物は、オリゴマーおよび非オリゴマービルディン
グブロックの様々な割合の選択によって広範囲の調整可能またはカスタマイズ可能な原線
維微細構造、機械的性質、およびタンパク分解性を有する合成コラーゲン原線維材料を達
成するために調節される。合成コラーゲン−ファイバーマトリックス組成および自己集合
反応条件の調節は、原線維微細構造および関連する間隙液粘度、機械的性質ならびにタン
パク分解が調節されるのを可能にする。合成コラーゲン原線維マトリックスの設計特異性
は、機械物理的制約およびバイオインストラクティブ（bioinstructive）能力の選択を可
能にする。
【００５３】
治療送達デバイスのある特定の態様では、コラーゲン原線維マトリックスは、所定のオ
リゴマー：非オリゴマー可溶性コラーゲン分子比が活性薬剤のバースト放出、徐放または
可変性放出を支持するように、調整され得る。バースト放出は、薬剤の急速投与型量を標
的エリアに送達する短い時間枠内の活性薬剤の急速な放出である。徐放は、所定の期間、
一様の速度での活性薬剤の継続的放出を提供する。治療送達系は、活性薬剤の初期、中間
期または後期バースト放出を提供するために製剤化され得ることが想像される。種々の活
性薬剤または活性薬剤の種々の濃度が種々の時期に放出され得ることがさらに認識される
。第１の活性薬剤が徐放で放出され得る一方、第２の活性薬剤がバースト放出で放出され
得ることも認識される。
【００５４】
ある特定の態様では、治療送達デバイスは、合成コラーゲン原線維マトリックスの１つ
を超える層を含み、それぞれ、少なくとも１つの物性または活性薬剤によって区別される
。層は、例えば、球状様式、円柱状様式、平面状様式または他の三次元様式で産出され得
、ここで、合成コラーゲン原線維マトリックスの１つの層は、合成コラーゲン原線維マト
リックスの少なくとも第２の層によって完全にまたはほぼ完全に囲まれており、コラーゲ
ンマトリックスの第２の層は、第１のコラーゲン原線維マトリックス層とは異なる少なく
とも１つの物性または活性薬剤を含む。さらに、コラーゲン原線維マトリックス層は、所
定のオリゴマー：非オリゴマー可溶性コラーゲン分子比の選択によって、種々の活性薬剤
の選択によって、または活性薬剤の種々の濃度によって異なり得る。別の実施形態では、
治療送達デバイスは、物性、可溶性コラーゲン分子および活性薬剤の１つまたは複数の勾
配を含む。
【００５５】
さらに、重合による合成コラーゲン原線維マトリックスの形成後、マトリックスは、組
織様一貫性、取扱いおよび機械的性質を有するより高密度材料を達成するために、例えば
、非拘束または拘束圧縮によってさらにプロセシングされ得る。圧縮プロセシング選択肢
の例は、その内容が参照によって本明細書により組み込まれている米国特許出願公開第２
０１５／０１０５３２３号明細書に記載されている。
【００５６】
本開示のある特定の態様に従って、合成コラーゲン原線維マトリックスは、少なくとも
１つの物性の勾配を形成するために圧縮され得る。本明細書では、「圧縮された」という
用語は、力がコラーゲン原線維マトリックスに適用された場合、サイズの減少または密度
の増加を表し得る。例えば、圧縮は、拘束圧縮、可変圧縮、物理的圧縮、遠心分離、超遠
心分離、蒸発または吸引などであるが、これらに限定されない力を適用する様々な方法を
通して達成され得る。さらに、本明細書でのある特定の例示的態様に従って、コラーゲン
原線維マトリックスを圧縮することは、組成物における少なくとも１つの物性の勾配を形
成し得ることが理解され、正しく認識されよう。本明細書では、「物性」という用語は、
構造的、機械的、化学的、および動態学的性質を含めたコラーゲン組成物の任意の性質を
表し得る。
【００５７】
ある特定の実施形態に従って、勾配は、圧縮誘導勾配である。本明細書では、「圧縮誘
導勾配」という表現は、コラーゲン原線維マトリックスが供される圧縮の結果として提供
されるコラーゲン原線維マトリックスにおける勾配を表す。
【００５８】
一部の実施形態では、圧縮は、物理的圧縮である。本明細書では、「物理的圧縮」とい
う表現は、物理的手段によって力を適用することによるコラーゲン原線維マトリックスの
圧縮を表す。
【００５９】
他の実施形態では、圧縮は、拘束圧縮である。本明細書では、「拘束圧縮」という表現
は、それが圧縮を経る、コラーゲン原線維マトリックスの拘束を表す。
【００６０】
さらに他の実施形態では、圧縮は、可変圧縮である。本明細書では、「可変圧縮」とい
う表現は、非線形様式で力を適用することによるコラーゲン原線維マトリックスの圧縮を
表す。
【００６１】
さらに他の実施形態では、圧縮は、遠心分離である。一部の実施形態では、圧縮は、超
遠心分離である。さらに他の実施形態では、圧縮は、蒸発である。一部の実施形態では、
圧縮は、吸引である。ある特定の実施形態では、吸引は、真空吸引である。選択された実
施形態では、圧縮は、塑性圧縮ではない。なぜなら塑性圧縮は、コラーゲン組成物から除
去可能な流体のほとんど全てが排出される極端なプロセスである可能性があり、足場の細
胞生存能力を減少させ、天然のマトリックス構造を損傷し得るからである。
【００６２】
圧縮が物理的圧縮である実施形態に関して、物理的圧縮は、調節可能な鋳型およびプラ
テンを含むチャンバーにおいて行われ得る。典型的に、コラーゲン原線維マトリックスは
、鋳型に挿入され、次いで、圧縮に供され得る。
【００６３】
さらに、物理的圧縮は、鋳型内の多孔性プラテンの位置に依存して変動され得る。例え
ば、鋳型は、多孔性ポリエチレンがプラテンの一部としてかつ／または試料鋳型の壁もし
くは底に沿って配置されるように調節可能であり得る。多孔性ポリエチレンの位置は、コ
ラーゲン原線維マトリックスにおける結果としての材料勾配を規定し得る。一部の実施形
態では、圧縮は、少なくとも１つの方向からの物理的力である。他の実施形態では、圧縮
は、２つ以上の方向からの物理的力である。さらに他の実施形態では、圧縮は、３つ以上
の方向からの物理的力である。一部の実施形態では、圧縮は、４つ以上の方向からの物理
的力である。
【００６４】
本開示のある特定の態様に従って、本明細書に記載の合成コラーゲン原線維マトリック
スは、特定の物性を得るための制御された条件下で作製され得る。例えば、コラーゲン原
線維マトリックスは、望ましいコラーゲン原線維密度、ポアサイズ（原線維−原線維分枝
）、弾性率、引張り歪み、引張り応力、線形率、圧縮率、損失弾性率、原線維面積率、原
線維体積率、コラーゲン濃度、細胞播種密度、せん断貯蔵弾性率（Ｇ’または弾性（固体
様）挙動）、および位相角デルタ（δまたは流体（粘性）−から固体（弾性）−様挙動の
測定値；δは、フック固体に関して０°、ニュートン流体に関して９０°に等しい）を有
し得る。
【００６５】
本明細書では、「率」は、弾性または線形率（従来の機械的試験プロトコールを使用し
て得られた応力−歪み曲線の線状領域の傾斜によって規定される；すなわち、堅さ）、圧
縮率、損失弾性率、またはせん断貯蔵弾性率（例えば、貯蔵弾性率）とすることができる
。これらの用語は、当業者に周知である。本明細書では、「原線維体積率」（すなわち、
原線維密度）は、三次元で原線維によって占められた総面積のパーセント面積として定義
される。
【００６６】
本明細書に記載のコラーゲンに基づく治療送達デバイスは、例えば、組織移植片材料と
してなど、患者への後の移植のために形成され得る、または後の重合のためにプレマトリ
ックス組成物をｉｎ  ｓｉｔｕである位置に注入して、ｉｎ  ｓｉｔｕでコラーゲンに基
づく治療送達材料を形成することによってｉｎ  ｓｉｔｕで形成され得る。
【００６７】
一部の実施形態では、コラーゲンに基づく治療送達デバイスは、医学的移植片である。
医学的移植片、特に、軟部組織移植片に関して重要な考慮すべきことは、移植片血管新生
を促進する移植片、特に、細胞共移植（co-implantation）および細胞浸潤を可能にし、
細胞増殖を構造的かつ機能的に支持し、組織と生理学的に完全に統合することができるも
のの設計である。追加の重要な考慮すべきことは、移植片が再生組織の増殖を妨害するべ
きではないこと、およびその分解が組織再生に関与する細胞に悪影響を与えるであろうい
かなる副産物も後に残すべきではないことを含む。本明細書で記載されたコラーゲンに基
づく治療送達系は、細胞浸潤および増殖に適した強い多孔性枠組みを提供することによっ
て細胞共移植および細胞浸潤を可能にし、細胞増殖を構造的かつ機能的に支持し、生理学
的に組織と完全に統合することができるだけでなく、それらは、移植後に血管新生を増強
するための移植片の部位への血管新生促進活性薬剤の送達を可能にもする。コラーゲン原
線維マトリックスは、望ましい形状およびサイズを有する鋳型において重合を行うことに
よってならびに／または後重合プロセシングによって、任意のニまたは三次元形状で形成
され得る。
【００６８】
他の実施形態では、コラーゲンに基づく治療送達系は、ｉｎ  ｖｉｔｒｏで使用され得
る。例えば、本開示のコラーゲンに基づく治療送達系のｉｎ  ｖｉｔｒｏ使用は、細胞組
織培養、創薬、および化学的毒性試験などの研究目的に利用され得る。他の実施形態では
、コラーゲンに基づく治療送達系は、損傷されたもしくは機能障害性臓器または組織の修
復のための、血管新生を含めた複合組織および臓器構築物を産出するためにｉｎ  ｖｉｔ
ｒｏで使用され得る。
【００６９】
本明細書でのある特定の態様に従って、コラーゲン原線維マトリックスは、低密度原線
維マトリックスおよび高密度原線維マトリックスを含み得るが、これらに限定されない。
低密度原線維マトリックスは、約１０ｍｇ／ｍｌ、９ｍｇ／ｍｌ、８ｍｇ／ｍｌ、７ｍｇ
／ｍｌ、６ｍｇ／ｍｌ、５ｍｇ／ｍｌ、４ｍｇ／ｍｌ、３ｍｇ／ｍｌ、２ｍｇ／ｍｌまた
は１ｍｇ／ｍｌ未満のコラーゲン濃度を有し得る。高密度原線維マトリックスは、１０ｍ
ｇ／ｍｌ、２０ｍｇ／ｍｌ、３０ｍｇ／ｍｌ、および４０ｍｇ／ｍｌ超またはそれ超のコ
ラーゲン濃度を有し得る。低密度原線維マトリックスに適した適用は、ｉｎ  ｖｉｔｒｏ
３Ｄ細胞培養、注入可能治療送達、および移植可能治療送達を含み得るが、これらに限
定されない。高密度原線維マトリックスまたは組織構築物に適した適用は、外科的移植片
、シート、原線維材料、生体弁、組織勾配、関節軟骨および再生医療製品を含み得るが、
これらに限定されない。
【００７０】
本開示の例示的なコラーゲンに基づく治療送達系は、実験条件とｉｎ  ｖｉｖｏ条件の
両方でヒトおよび獣医学において使用され得ることが本明細書で理解され、正しく認識さ
れよう。本開示の教示に従った例示的治療送達系の想像される使用は、止血剤として、欠
損した組織代替物または置換物として、皮膚同等物として、および組織増大のためのマト
リックスとして含むが、これらに限定されない。種々の適用における使用のためのコラー
ゲン−ファイバーマトリックスの望ましい物理的特徴は、適用および活性薬剤に依存して
異なり得る。
【００７１】
本開示の組成物の調製および試験、プロセスならびに方法を実証する様々な例は、以下
の例において記載されている。これらの例は、例示的のみであり、限定するまたは本開示
の他の実施形態を排除することは意図されていない。さらに、コラゲナーゼの存在および
非存在下での様々なコラーゲン原線維材料からの分子放出動態を測定しかつ比較するため
に、ｉｎ  ｖｉｔｒｏモデル系が、混合されたＦＩＴＣ−デキストラン分子を有する重合
３Ｄコラーゲンマトリックス系をコラゲナーゼまたは１×ＰＢＳに供することによって、
コラーゲン原線維材料からの放出動態を測定するように設計されたことが本明細書で理解
され、正しく認識されよう。特に、ｉｎ  ｖｉｔｒｏモデル系は、重合可能なコラーゲン
内で１０ｋＤａから２ＭＤａの範囲の様々なサイズのＦＩＴＣ−デキストランを混合する
こと、次いで、オリゴマーマトリックスに関する公知の拡散係数に基づいて様々なサイズ
の分子に関する放出動態を予測するための計算モデルを確立することを伴った。次いで、
設計された実験モデル系は、標準化コラーゲンオリゴマーおよび市販のモノマーコラーゲ
ンで調製された低密度マトリックス内でのＦＩＴＣ−デキストランに関してサイズ依存性
分子放出動態を定め比較するために使用された。
【００７２】
本明細書では、「哺乳動物」という用語は、ヒト、ウシ、ブタ、イヌ、ウマまたはネコ
を含むが、これらに限定されない哺乳綱に属する任意の種を表す。
【００７３】
本明細書では、「哺乳動物組織」という用語は、哺乳動物に見出される皮膚、筋肉、腱
または線維性結合組織を含むが、これらに限定されない任意の組織を表す。
【００７４】
本明細書では、「拡散」という用語は、気体、液体、およびいくつかの固体における原
子、分子、原子の集団などのランダムな熱運動を表す。
【００７５】
本明細書では、「原線維形成」という用語は、トロポコラーゲンモノマーが集合して成
熟原線維および関連する原線維−ネットワーク構造体を構築するプロセスを表す。
【００７６】
本明細書では、「ゲル」という用語は、分子間ポリマー鎖相互作用から生じる三次元ネ
ットワーク構造体を表す。
【００７７】
本明細書では、「透過性」という用語は、多孔性材料が流体を透過させる能力の測定値
；多孔性材料を通る液体の流れの速度を表す。
【００７８】
本明細書では、「組換えコラーゲンタンパク質／ペプチド」という用語は、微生物、昆
虫、植物または動物宿主におけるタンパク質またはペプチドをコードするヌクレオチド配
列の発現によってなどであるが、これに限定されない組換え方法によって生成されたコラ
ーゲンまたはコラーゲン様ポリペプチドを表す。かかる組成物は、Ｇｌｙ−Ｘ−Ｙトリプ
レットをしばしば含み、ここで、Ｇｌｙは、アミノ酸グリシンであり、ＸおよびＹは、同
じかまたは異なり得、しばしばプロリンまたはヒドロキシプロリンであるが、任意の公知
のアミノ酸とすることができる。
【００７９】
本明細書では、「自己集合」という用語は、それによって複合巨大分子（例えば、コラ
ーゲン）または超分子系（例えば、ウイルス）がその成分からそれ自体を自発的に集合さ
せるプロセスを表す。
【００８０】
本明細書では、「溶液」という用語は、唯一の相から構成される均質な混合物の型を表
す。かかる混合物では、「溶質」は、「溶媒」として公知の別の物質に溶解した物質であ
る。
【００８１】
本明細書では、「堅さ」という用語は、材料が適用された力に応答して変形に耐える程
度を説明する一般用語であり；堅さの特定の測定値は、材料負荷フォーマット（例えば、
張力、圧縮、せん断、屈曲）に依存する。
【００８２】
本明細書では、「分解」という用語は、材料の化学的、物理的もしくは分子的構造また
は外観（例えば、肉眼形態）の変化を表し；生理学的条件下でのコラーゲンの分解は、コ
ラゲナーゼとして公知のタンパク分解酵素による中央のトリプルヘリックス領域内の部位
特異的切断に関与する。コラゲナーゼは、マトリックスメタロプロテアーゼとして公知の
プロテアーゼのより大きいファミリーのメンバーである。
【００８３】
本明細書では、「可溶性」という用語は、材料が溶解され得る程度の測定値を表し；コ
ラーゲンポリマーの文脈では、可溶性は、溶液中のコラーゲン分子（部分的、全体または
複数）またはペプチドを表し；可溶性のさらなる資格は、それぞれ、希酸および中性塩溶
液に可溶性である組成物を説明する「酸可溶性」および「中性塩可溶性」を含み得る。
【００８４】
上記の説明から正しく認識されるように、以下に提供された実施例とまとめると、本明
細書は、多種多様の形および実施形態を開示しており、そのいくつかの例が以下のように
記載されている：
【００８５】
１つの形では、本開示は、可溶性オリゴマーコラーゲンの重合生成物、または非オリゴ
マー可溶性コラーゲン分子の１つもしくは複数の型との可溶性オリゴマーコラーゲンの混
合物の重合生成物を含む不溶性合成コラーゲン原線維マトリックス；およびコラーゲン原
線維マトリックス全体にわたってまたはコラーゲン原線維マトリックスの部分内に分散し
た第１の活性薬剤を含むコラーゲンに基づく治療送達デバイスを提供する。以下の実施形
態も提供される：
【００８６】
（１）コラーゲン原線維マトリックスが、少なくとも５Ｐａの堅さを示す、本明細書で
開示された実施形態のいずれか。
【００８７】
（２）コラーゲン原線維マトリックスが、Ｉ型コラーゲンを含む、本明細書で開示され
た実施形態のいずれか。
【００８８】
（３）非オリゴマー可溶性コラーゲン分子の１つまたは複数の他の型が、可溶性テロコ
ラーゲン分子および可溶性アテロコラーゲン分子の一方または両方を含む、本明細書で開
示された実施形態のいずれか。
【００８９】
（４）コラーゲンに基づく治療送達デバイスが、組織移植片である、本明細書で開示さ
れた実施形態のいずれか。
【００９０】
（５）コラーゲンに基づく治療送達デバイスが、凍結乾燥されている、本明細書で開示
された実施形態のいずれか。
【００９１】
（６）コラーゲン原線維マトリックスが、非オリゴマー可溶性コラーゲン分子の１つま
たは複数の型との可溶性オリゴマーコラーゲンの混合物の重合生成物を含み、オリゴマー
コラーゲンおよび非オリゴマー可溶性コラーゲン分子が、０：１００から５：９５、５：
９５から１０：９０、１０：９０から１５：８５、１５：８５から２０：８０、２０：８
０から２５：７５、２５：７５から５０：５０、５０：５０から７５：２５および７５：
２５から１００：０からなる群から選択される範囲内の比にある、本明細書で開示された
実施形態のいずれか。
【００９２】
（７）コラーゲン原線維マトリックス全体にわたってまたはコラーゲン原線維マトリッ
クスの部分内に分散した第２の活性薬剤をさらに含む、本明細書で開示された実施形態の
いずれか。
【００９３】
（８）第１および第２の活性薬剤のそれぞれが、増殖因子または薬物である、本明細書
で開示された実施形態のいずれか。
【００９４】
（９）コラーゲン原線維マトリックスが、第１の密度を有する第１のポーションおよび
第２の密度を有する第２のポーションを含み；第１の密度が、第２の密度とは異なってい
る、本明細書で開示された実施形態のいずれか。
【００９５】
（１０）コラーゲン原線維マトリックスが、第１の活性薬剤が内部に分散した第１のポ
ーションおよび第２の活性薬剤が内部に分散した第２のポーションを含み、治療送達デバ
イスが、第１の活性薬剤に関して第１の放出プロファイルおよび第２の活性薬剤に関して
第２の放出プロファイルを示し、第１の放出プロファイルが、第２の放出プロファイルと
は異なっている、本明細書で開示された実施形態のいずれか。
【００９６】
別の形では、本開示は、（ｉ）可溶性コラーゲン原線維ビルディングブロックの第１の
量を含む水溶液を形成すること；（ｉｉ）ビルディングブロックの自己集合による重合を
引き起こし、その結果、不溶性合成コラーゲン原線維マトリックスを形成すること；およ
び（ｉｉｉ）（ａ）水溶液中に活性薬剤の第２の量を含め、それによって前記引き起こす
ことが、活性薬剤が内部に分散した不溶性合成コラーゲン原線維マトリックスを形成する
こと、または（ｂ）不溶性合成コラーゲン原線維マトリックスを活性薬剤の第２の量と接
触させて、活性薬剤が内部に分散したコラーゲン原線維マトリックスを形成することを含
む、治療送達デバイスを作製するための方法であって；ビルディングブロックの第１の量
が可溶性オリゴマーコラーゲン分子を含む、方法を提供する。以下の実施形態も提供され
る：
【００９７】
（１）コラーゲン原線維マトリックスが、少なくとも５Ｐａの堅さを示す、本明細書で
開示された実施形態のいずれか。
【００９８】
（２）ビルディングブロックの第１の量が、可溶性非オリゴマーコラーゲン分子をさら
に含む、本明細書で開示された実施形態のいずれか。
【００９９】
（３）不溶性合成コラーゲン原線維マトリックスを圧縮して、凝縮された不溶性合成コ
ラーゲン原線維マトリックスを形成することをさらに含む、本明細書で開示された実施形
態のいずれか。
【０１００】
（４）前記圧縮することが不溶性合成−コラーゲン原線維マトリックスを拘束圧縮に供
することを含む、本明細書で開示された実施形態のいずれか。
【０１０１】
（５）前記引き起こすことの後に、不溶性合成−コラーゲン原線維マトリックスを凍結
乾燥することをさらに含む、本明細書で開示された実施形態のいずれか。
【０１０２】
さらに別の形では、本開示は、可溶性コラーゲン原線維ビルディングブロックの第１の
量を含む水溶液および水溶液中の活性薬剤の第２の量を含むプレマトリックス組成物であ
って、可溶性コラーゲン原線維ビルディングブロックの第１の量が、可溶性オリゴマーコ
ラーゲン、または非オリゴマー可溶性コラーゲン分子の１つもしくは複数の他の型との可
溶性オリゴマーコラーゲンの混合物を含み、ビルディングブロックが、外因的な架橋剤の
非存在下で自己集合して少なくとも５Ｐａの堅さを有する巨大分子不溶性合成コラーゲン
原線維マトリックスとなるように作動可能である、プレマトリックス組成物を提供する。
以下の実施形態も提供される：
【０１０３】
（１）非オリゴマー可溶性コラーゲン分子の１つまたは複数の他の型が、可溶性テロコ
ラーゲン分子および可溶性アテロコラーゲン分子の一方または両方を含む、本明細書で開
示された実施形態のいずれか。
【０１０４】
（２）オリゴマーコラーゲンが、Ｉ型コラーゲンを含む、本明細書で開示された実施形
態のいずれか。
【０１０５】
（３）活性薬剤が、増殖因子または薬物である、本明細書で開示された実施形態のいず
れか。
【０１０６】
（４）活性薬剤が、ビルディングブロックの１つまたは複数に共有結合している、本明
細書で開示された実施形態のいずれか。
【０１０７】
（５）プレマトリックス組成物が、０：１００から５：９５、５：９５から１０：９０
、１０：９０から１５：８５、１５：８５から２０：８０、２０：８０から２５：７５、
２５：７５から５０：５０、５０：５０から７５：２５および７５：２５から１００：０
からなる群から選択される範囲内の比でオリゴマーコラーゲンおよび非オリゴマー可溶性
コラーゲン分子を含む、本明細書で開示された実施形態のいずれか。
【０１０８】
（６）プレマトリックス組成物が、活性薬剤に関して最適化活性薬剤放出プロファイル
を示す非可溶性合成コラーゲン原線維マトリックスを達成するために調節される能力があ
る、本明細書で開示された実施形態のいずれか。
【０１０９】
さらに別の形では、本開示は、活性薬剤を送達するための方法であって、（ｉ）可溶性
コラーゲン原線維ビルディングブロックの第１の量を含む水溶液および水溶液中の活性薬
剤の第２の量を含むプレマトリックス組成物であって、可溶性コラーゲン原線維ビルディ
ングブロックの第１の量が、可溶性オリゴマーコラーゲン、または可溶性非オリゴマーコ
ラーゲン分子の１つもしくは複数の型との可溶性オリゴマーコラーゲンの混合物を含み、
ビルディングブロックが外因的な架橋剤の非存在下で自己集合してｉｎ  ｓｉｔｕで少な
くとも５Ｐａの堅さを有する不溶性合成巨大分子コラーゲン原線維マトリックスとなるよ
うに作動可能である、プレマトリックス組成物；あるいは（ｉｉ）可溶性オリゴマーコラ
ーゲンの重合生成物または可溶性非オリゴマーコラーゲン分子の１つもしくは複数の型と
の可溶性オリゴマーコラーゲンの混合物の重合生成物を含む不溶性合成コラーゲン原線維
マトリックス；およびコラーゲン原線維マトリックス全体にわたってまたはコラーゲン原
線維マトリックスの部分内に分散した第１の活性薬剤を含むコラーゲンに基づく治療送達
デバイスであって；コラーゲン原線維マトリックスが、少なくとも５Ｐａの堅さを示す、
治療送達デバイスをｉｎ  ｓｉｔｕ位置で配置することを含む方法を提供する。
（実施例）
【実施例１】
【０１１０】
コラーゲン原線維送達デバイスの製剤化
オリゴマー、テロコラーゲン、およびアテロコラーゲン（またはオリゴマー、テロマー
、およびアテロマー）を含む可溶性コラーゲン原線維ビルディングブロックを市場体重の
ブタ（market weight pig）の真皮から得た。オリゴマー製剤を天然の分子間架橋によっ
て共有結合により連結したコラーゲン分子の凝集物（例えば、トリマー）を表すオリゴマ
ーを優先的に抽出する酸可溶化法を使用して調製した。テロマー製剤を酸可溶化、それに
続く塩析技法を使用して調製した。塩溶液を使用して、コラーゲン分子を選択的に単離し
、特に、テロマーおよびオリゴマー製剤は、テロペプチド末端に反応性アルデヒド基を含
有するので、これらは、架橋されていないまたは未熟な酸に不安定な架橋を含有した。最
後に、アテロコラーゲン製剤を、ペプシンがコラーゲン分子のＮおよびＣ末端からテロペ
プチド末端を酵素的に切断する消化技法を通して調製した。これらの可溶性コラーゲン原
線維ビルディングブロックをそれらの分子組成および重合（コラーゲン原線維形成）能力
に基づいて標準化し、品質管理する。商用銘柄コラーゲンとの比較のために、ラット尾か
ら収集された酸可溶化Ｉ型コラーゲンをＢＤ  Ｂｉｏｓｃｉｅｎｃｅｓ（Ｂｅｄｆｏｒｄ
、ＭＡ、ＢＤ−ラット尾コラーゲン、ＢＤ−ＲＴＣとして参照される）から購入した。
【０１１１】
様々な酸可溶化コラーゲン溶液からのコラーゲン原線維送達デバイスの調製のために、
コラーゲンを０．０１Ｎ  ＨＣｌにさらに希釈し、リン酸緩衝生理食塩水（ＰＢＳ、１０
×、ｐＨ７．４）および０．１Ｎ水酸化ナトリウム（ＮａＯＨ）でさらに中和して、中性
ｐＨ（７．４）および３ｍｇ／ｍｌの最終コラーゲン濃度を達成した。その中で自由に混
合された分子を有するマトリックスを製剤化するために、４つの異なるサイズ（すなわち
、１０、４０、５００および２ＭＤａ）のＦＩＴＣ−デキストランをロードして、異なる
サイズの治療分子を模倣した。ここで、ＦＩＴＣ−デキストラン（１０ｋＤａ、４０ｋＤ
ａ、５００ｋＤａ、または２ＭＤａ、Ｉｎｖｉｔｒｏｇｅｎ、Ｅｕｇｅｎｅ、ＯＲ製）を
１０×ＰＢＳに可溶化して、重合マトリックス内の望ましい最終濃度を得た。ＦＩＴＣ−
デキストランは、コラーゲンマトリックス系の上の上清からの蛍光レベル検出に基づく放
出動態の直接の定量化を可能にする。全ての中和された溶液を、図２に示すように、４８
ウェルプレート（Ｃｏｒｎｉｎｇ、ＵＳＡ）において０．２５ｍｌ体積で重合させた。系
は、コラゲナーゼ（ＩＶ型、Ｗｏｒｔｈｉｎｇｔｏｎ  Ｂｉｏｃｈｅｍｉｃａｌ  Ｃｏｒ
ｐｏｒａｔｉｏｎ、ＵＳＡ製）の非存在または存在下での１×ＰＢＳ（ｐＨ７．４）であ
った０．７５ｍｌトップ緩衝液（top buffer）中への分子放出動態を可能にした。
【実施例２】
【０１１２】
ＦＩＴＣ−デキストランを混合しても、コラーゲン原線維重合動態にもコラーゲン原線維
マトリックス粘弾性性質にも効果はない
ＦＩＴＣ−デキストランの追加がコラーゲン原線維重合動態およびコラーゲン原線維送
達デバイス物性に対して効果を有さなかったことを確認するために、オリゴマーマトリッ
クス（３ｍｇ／ｍｌ）を、上記の手順において記載されたように、ＦＩＴＣ−デキストラ
ン（１０ＫＤａおよび２ＭＤａ、それぞれ１．０ｍｇ／ｍｌの最終濃度で）の非存在また
は存在下で中和した。各中和された溶液をスチールプレートと接触した重合のためにステ
ンレススチール４０ｍｍ直径平行プレート形状（ＴＡ  Ｉｎｓｔｒｕｍｅｎｔｓ、Ｎｅｗ
Ｃａｓｔｌｅ、ＤＥ）で適応されたＡＲ２０００レオメーター上に置いた。重合中の粘
弾性性質（せん断貯蔵弾性率（Ｇ’）、せん断損失弾性率（Ｇ”）、および位相変位デル
タの正接（δ））の時間依存性変化を時間掃引手順を使用して、振動せん断を通してモニ
ターした。レオメータープレートの温度を４℃で５分間維持して、重合前にＦＩＴＣ−デ
キストランを有するまたは有さない中和されたコラーゲン溶液の貯蔵弾性率のベースライ
ンを得た。次いで、温度を３７℃まで上げて、マトリックスの重合を誘導した。ＦＩＴＣ
−デキストランありまたはなしで調製されたマトリックスの重合動態および粘弾性性質を
比較した。重合半減時間（Ｔｈａｌｆ）を各試料に関して重合曲線の傾斜として定義され
た重合の速度とともに計算した。各製剤を三連で試験した。
【０１１３】
結果は、図３に示したように、１ｍｇ／ｍｌでＦＩＴＣ−デキストランを混合しても、
結果としてのコラーゲン原線維マトリックスに関してコラーゲン原線維重合動態にも粘弾
性性質にも有意に影響しなかった（ｐ＞０．０５）ことを示した。特に、図３Ａは、Ｇ’
の時間依存性変化によって測定された重合動態を示す一方、図３Ｂは、１０ＫＤａおよび
２０００ＫＤａ  ＦＩＴＣ−デキストラン（１ｍｇ／ｍｌ）の非存在または存在下で調製
された３ｍｇ／ｍｌオリゴマーマトリックスに関して関連する最終Ｇ’値を示している。
【実施例３】
【０１１４】
コラーゲン原線維材料からの様々なサイズのＦＩＴＣ−デキストラン分子の拡散に基づく
放出に必要な時間を予測する
コラーゲン原線維マトリックスからの様々なサイズのＦＩＴＣ−デキストランの拡散に
基づく放出動態を予測しかつリザーバーサンプリング時間を定めるために、モノリシック
マトリックスに関して確立された数学的モデルを適応した。数学的モデルは、コラーゲン
マトリックス系および関連する上清「シンク」内の均一な初期薬物分布を有するスラブマ
トリックス形状に関し、拡散のフィックの第二法則に基づくものとした。
【０１１５】
短期および長期放出の予測モデリングに使用した等式は、以下の通りであった：
【０１１６】
短期：
【０１１７】
【数１】
2020196752.tif 000002
【０１１８】
長期：
【０１１９】
【数２】
2020196752.tif 000003
【０１２０】
ここで、ＭｔおよびＭ∞は、それぞれ、時間ｔおよび無限時間で放出された薬物の累積
量を表し；Ｄは、系内の薬物の拡散係数であり、Ｌは、マトリックスの総厚さを表す。コ
ラーゲン原線維マトリックスに関する長さ値は、発明者らの実験系によって定められた２
．６１ｍｍとした。１０ＫＤａ、４０ＫＤａ、５００ＫＤａおよび２ＭＤａ  ＦＩＴＣ−
デキストランに使用した拡散係数値（Ｄ）は、３ｍｇ／ｍｌオリゴマーコラーゲンマトリ
ックスに関して以前の公開された値に基づいて１．０９Ｅ−１０、４．８Ｅ−１１、２．
５２Ｅ−１１、および１．７６Ｅ−１１（ｍ２／秒）とした。
【０１２１】
得られた結果は、図４に実証されたように、放出速度が減少した一方、放出のＴ５０％
（累積放出の５０％に必要な時間）は、ＦＩＴＣ−デキストランサイズが増加するにつれ
て増加したことを示した。かかるサイズ依存性放出動態は、増加する分子サイズに伴うＦ
ＩＴＣ−デキストラン減少の拡散係数（Ｄ）として予期され得る。
【実施例４】
【０１２２】
コラゲナーゼの存在または非存在下での低密度（３ｍｇ／ｍｌ）オリゴマーおよび市販の
モノマーコラーゲン原線維マトリックスに関するサイズ依存性分子放出動態の比較
コラーゲン原線維マトリックスの分子放出動態を定めるための設計された実験モデルの
有用性をさらに検証し実証するために、１０ＫＤａ、４０ＫＤａ、５００ＫＤａおよび２
ＭＤａ  ＦＩＴＣ−デキストランをオリゴマーおよび市販のモノマーマトリックスにおい
て混合し、それらの放出を、設計されたｉｎ  ｖｉｔｒｏ実験モデル系で比較した。マト
リックス（各２５０μｌ）を４８ウェルプレートにおいて調製し、上部にＰＢＳ（１×、
ｐＨ７．４）の７５０μｌリザーバーを載せて、拡散に基づく放出を誘導した。コラーゲ
ン−マトリックスの拡散とタンパク分解の両方に基づく放出動態をシミュレートするため
に、実験のサブセットをクロストリジウム・ヒストリチクム（Clostridium Histolyticum
）（Ｗｏｒｔｈｉｎｇｔｏｎ  Ｂｉｏｃｈｅｍ  Ｃｏｒｐｏｒａｔｉｏｎ、ＵＳＡ）から
の１２５Ｕ／ｍｌコラゲナーゼの存在下で行った。本系に従って行われたリザーバー緩衝
液選択により、以下のもの１）１×ＰＢＳを使用した場合（コラゲナーゼ条件の非存在）
、分子放出に対するコラーゲン微細構造単独の効果；および２）１２５Ｕ／ｍｌコラゲナ
ーゼを使用した場合（コラゲナーゼ条件の存在）、分子放出に対するそのタンパク分解性
とともにコラーゲン微細構造の効果が調査されることが可能になったことに留意されたい
。
【０１２３】
様々な時点で、上清を除去し、新鮮ＰＢＳまたは系によるコラゲナーゼと交換した。次
いで、上清内のＦＩＴＣ−デキストランをそれぞれ、４９３および５３０ｎｍの励起およ
び放射波長で分光蛍光分析的に決定した（Ｍｏｌｅｃｕｌａｒ  Ｄｅｖｉｃｅｓ  Ｓｐｅ
ｃｔｒａｍａｘ  Ｍ５）。このプロセスを、ＦＩＴＣ−デキストラン放出の完了を示す、
ウェルの上清からの相対蛍光単位がベースライン蛍光（ＦＩＴＣ−デキストランを含有し
ないＰＢＳプラス／マイナスコラゲナーゼ）と一致するまで繰り返した。全ての蛍光値を
最大総蛍光強度に基準化し、％累積放出を時間に対してプロットした。１０ＫＤａおよび
２ＭＤａ  ＦＩＴＣ−デキストランに関する放出動態曲線に対するコラゲナーゼレベルの
追加の効果は、図１５のグラフ表示に見られ得る。特に、１０ＫＤａまたは２ＭＤａ  Ｆ
ＩＴＣ−デキストランを含有する低密度重合オリゴマーマトリックス（３ｍｇ／ｍｌ）を
様々なコラゲナーゼレベルに供し、放出動態を測定した。さらに、図１６は、様々なコラ
ゲナーゼ濃度に関して放出動態曲線から計算された放出の初速度およびＴ５０％曲線を示
す例示的グラフを描写している。
【０１２４】
ここで、図５を参照すると、サイズ依存性分子放出が重合可能なオリゴマーマトリック
スで観察されたが、市販のＢＤラット尾マトリックスでは観察されなかった。より詳細に
は、１０ｋＤａ（×）、４０ｋＤａ（□）、５００ｋＤａ（△）、および２ＭＤａ（○）
の分子サイズを有するＦＩＴＣ−デキストランをオリゴマーおよび市販のモノマー（ＢＤ
ラット尾）マトリックス（３ｍｇ／ｍｌ）内で０．５ｍｇ／ｍｌで重合させた。オリゴマ
ー（Ａ）および市販のモノマー（Ｄ）コラーゲンマトリックスに関して、時間依存性放出
プロファイルを分光蛍光分析的にモニターし、初期放出速度（平均値±ＳＤ；ｎ＝３；Ｂ
、Ｅ）およびＴ５０％（平均値±ＳＤ；ｎ＝３；Ｃ、Ｆ）を定量化した。各パネルに関し
て、文字は、テューキー−クレーマー範囲検定によって決定された統計的に異なる実験群
を示す（ｐ＜０．０５）。１×ＰＢＳ緩衝液を使用して、分子放出に対するコラーゲン微
細構造の効果を調査した場合、オリゴマーマトリックスがＦＩＴＣ−デキストランのサイ
ズに依存した放出プロファイルを示したことを結果は示した（図５Ａ）。対照的に、かか
るサイズ依存性分子放出は、同じ濃度で調製された市販のモノマーマトリックスで観察さ
れなかった（図５Ｄ）。オリゴマー（Ｂ）からの初期放出速度の定量化は、ＦＩＴＣ−デ
キストランサイズが大きくなるにつれて（１０ＫＤａから２ＭＤａ）減少する放出速度の
傾向およびＴ５０％（Ｃ）に関して増加する傾向を示した。これらの傾向は、計算モデル
によって予測されたものと一貫していた。かかるサイズ依存性傾向は、市販のモノマーマ
トリックスに関して放出速度でもＴ５０％においても観察されなかった。結果は、提供さ
れたオリゴマーコラーゲン原線維マトリックスの微細構造が、市販のＢＤラット尾コラー
ゲンモノマーマトリックスのものと比較して、ＦＩＴＣ−デキストラン放出動態の制御を
改善したことを示した。
【０１２５】
図６を参照すると、コラゲナーゼの存在下でのオリゴマーマトリックスは、サイズ依存
性および徐放性傾向を維持することが見出されたが、市販のモノマー（ＢＤラット尾）マ
トリックスは、そのような傾向を維持していなかった。特に、１０ｋＤａ（×）、４０ｋ
Ｄａ（□）、５００ｋＤａ（△）、および２ＭＤａ（○）の分子サイズを有するＦＩＴＣ
−デキストランをオリゴマーおよび市販のモノマーマトリックス（３ｍｇ／ｍｌ）内で０
．５ｍｇ／ｍｌで重合させた。オリゴマー（Ａ）および市販のモノマー（Ｄ）マトリック
スに関して、時間依存性放出プロファイルをコラゲナーゼ（１２５Ｕ／ｍｌ）の存在下で
分光蛍光分析的にモニターし、初期放出速度（平均値±ＳＤ；ｎ＝３；Ｂ、Ｅ）およびＴ
５０％（平均値±ＳＤ；ｎ＝３；Ｃ、Ｆ）を定量化した。各パネルに関して、文字は、テ
ューキー−クレーマー範囲検定によって決定される統計的に異なる実験群を示す（ｐ＜０
．０５）。１２５Ｕ／ｍｌコラゲナーゼを使用して、ＦＩＴＣ−デキストラン放出動態に
対してコラーゲン微細構造に加えてタンパク分解性の効果を調査した場合、オリゴマーマ
トリックスは、サイズ依存性および徐放プロファイルを維持した（図６Ａ）一方、市販の
モノマーコラーゲンマトリックスは、所与の期間において、試験された全ての分子サイズ
に関してより急速な「バースト」放出を示した（図６Ｄ）。放出プロファイルの初期傾斜
の定量化は、オリゴマーマトリックスと比較して市販のモノマーマトリックスに関して放
出の有意に高い速度および有意に少ないＴ５０％（ｐ＜０．０５）をもたらし、これは、
市販のモノマーマトリックスでは急速なタンパク分解が起き、長期間、分子放出を支持す
ることができないことを示している。
【０１２６】
したがって、結果は、ｉｎ  ｖｉｔｒｏでの様々なサイズのＦＩＴＣ−デキストラン分
子の放出に関して実験的に試験された多機能性生移植片材料の上首尾の形成を示した。設
計された実験モデルは、分子放出に及ぼすコラーゲン原線維微細構造およびコラーゲン原
線維微細構造とタンパク分解性の両方の効果が単独で調査されるのを可能にした。
【０１２７】
ＦＩＴＣ−デキストラン分子の種々のサイズの送達に関して例示的コラーゲン原線維マ
トリックス系の機能性および頑健性を確立した後、次いで、コラーゲン生移植片系を調節
して、放出に関してそれを調整可能にすることができる。分子放出は、２つの主要なパラ
メーター、すなわち、１）コラーゲン原線維微細構造、および２）そのタンパク分解性に
よって影響され得ることが本明細書で理解され、正しく認識されよう。したがって、これ
らの２つのパラメーターを調節するための手法を組み込んで、コラーゲン原線維材料から
の放出動態をカスタマイズすることが目的であった。コラーゲンビルディングブロックの
異なる原線維間分枝能力を使用することによっておよびコラーゲン原線維密度を改変する
ことによって、集合の超原線維レベルでの分子放出動態が調整され得ると考えられた。
【０１２８】
低密度（３ｍｇ／ｍｌ）コラーゲン原線維材料からの分子放出を特徴付け、次いで、コ
ラーゲン原線維マトリックスにおけるビルディングブロックの２つの型を組み合わせるこ
とによってこれらのコラーゲン原線維材料からの分子放出を調節することが提唱された。
その後、コラーゲン原線維−密度を増加させて、長期間の分子放出を提供することおよび
これらの高密度材料からの放出を特徴付けることが提唱された。これらの高密度コラーゲ
ン原線維材料からの分子放出をさらに調節するために、タンパク分解性を調節するための
手段としてオリゴマーとテロコラーゲン；およびオリゴマーとアテロコラーゲンブロック
を種々の比で組み合わせることが提唱された。
【０１２９】
低密度コラーゲン原線維材料からの分子放出を特徴付けることに関して、コラーゲン前
駆体、テロコラーゲン、オリゴマーおよびアテロコラーゲンは、それらの分子間架橋組成
の点で異なることが本明細書で理解され、正しく認識されよう。コラーゲン前駆体は、コ
ラーゲンマトリックスの機械的および輸送性質の独立的制御を提供することが以前示され
た。このことから、したがって、これらの前駆体から形成されたマトリックスは、対応す
る濃度でそれらの変動する原線維微細構造、および変動するタンパク分解性に基づいて異
なる放出動態を示すことが仮定される。これを試験するために、マトリックスのタンパク
分解性を最初に研究し、その後、コラゲナーゼの非存在下と存在下の両方でのそれらから
の分子放出を特徴付けた。ワイブル関数を分子放出データに当てはめることによって、マ
トリックスの放出機構に対する微細構造およびタンパク分解性の効果を確認することも提
唱された。
【０１３０】
オリゴマー対テロコラーゲンおよびアテロコラーゲンマトリックスのタンパク分解性差
違を確認するために、実験を行い、ここで、３ｍｇ／ｍｌオリゴマー、テロコラーゲンお
よびアテロコラーゲンマトリックスを４℃で５分間、レオメータープレート上で重合させ
て、ベースラインを得、次いで、温度を重合のために３７℃まで上げた。３０分間の重合
後、形成されたマトリックスを振動せん断に基づく、および歪み制御時間掃引実験におい
て５０００Ｕ／ｍｌコラゲナーゼに暴露し、位相変位角デルタの正接を図７に示したよう
に時間に関して追跡した。絶対正接（absolute tan）デルタを時間の関数としてプロット
し、マトリックスの各型の代表試料をこの図に示す。正接デルタ値≧１の上昇は、固体か
ら液体への相変化を示し、これは、材料の完全なタンパク分解を示している。次いで、正
接デルタの一次導関数を時間に対してプロットして、屈曲ピークを得、これを使用して、
重合時間の最初の３０分間を減算した後、マトリックスに関して総分解時間を計算した。
データ分析は、マトリックスに必要な分解時間がオリゴマー、テロコラーゲンおよびアテ
ロコラーゲンマトリックスによって有意に異なっていたことを示した（ｐ＜０．０５；Ｎ
＝３）。マトリックスは、アテロコラーゲン（１３８．０分）、その後のテロコラーゲン
（１８６．７分）、その後のオリゴマー（２１９．５分）マトリックスの順で分解し、こ
れは、アテロコラーゲンおよびオリゴマーマトリックスが得られたタンパク分解スペクト
ルの両極端を表したことを示している。結果は、コラーゲンビルディングブロックとして
のアテロコラーゲン、テロコラーゲン、およびオリゴマーの使用が、種々のタンパク分解
性および種々の原線維微細構造性質のおかげで含有された薬物分子の放出動態を調整する
機会を提供し得ることを示唆した。
【０１３１】
以前報告されたように、様々なコラーゲンビルディングブロック間の原線維微細構造と
タンパク分解差違に基づいて、種々のコラーゲン前駆体から形成されたマトリックスは、
種々の放出動態で分子を送達することが仮定された。この仮説を試験するために、０．２
５ｍｇ／ｍｌ最終濃度で１０ｋＤａおよび２ＭＤａ  ＦＩＴＣ−デキストランを含有する
、オリゴマー、テロコラーゲンおよびアテロコラーゲンビルディングブロックからの３ｍ
ｇ／ｍｌ重合マトリックスを製剤化した。製剤化をコラーゲン原線維送達デバイスの製剤
化に関して上で記載された手順（実施例１）に従って行った。次いで、製剤化送達系から
の放出動態を２つの条件下で測定した：１）放出動態に対する微細構造（拡散のみ）の効
果を調査するためのコラゲナーゼの非存在下；および２）放出動態に対する微細構造とタ
ンパク分解性の両方（拡散＋分解）の効果を調査するための１２５Ｕ／ｍｌコラゲナーゼ
の存在下。
【０１３２】
ここで、図８を参照すると、分子放出プロファイルがコラーゲンポリマービルディング
ブロックに依存していることを例証するグラフ表示が示されている。特に、１０ｋＤａお
よび２ＭＤａの分子サイズを有するＦＩＴＣ−デキストランをオリゴマー、テロコラーゲ
ン、およびアテロコラーゲンマトリックス（３ｍｇ／ｍｌ）内で重合させた。時間依存性
放出プロファイルをコラゲナーゼ（１２５Ｕ／ｍｌ）の非存在（Ａ、Ｂ）および存在（Ｃ
、Ｄ）下で分光蛍光分析的にモニターし、初期放出速度（平均値±ＳＤ；ｎ＝３；Ａ、Ｃ
）およびＴ５０％（平均値±ＳＤ；ｎ＝３；Ｂ、Ｄ）を定量化した。各パネルに関して、
文字は、テューキー−クレーマー範囲検定によって決定される統計的に異なる実験群を示
す。結果は、コラゲナーゼの非存在下で、オリゴマー、テロコラーゲン、およびアテロコ
ラーゲンにおける微細構造に基づく差違は、放出動態パラメーターに影響したことを示し
た（図８Ａおよび８Ｂ）。アテロコラーゲンおよびオリゴマーは、得られた放出スペクト
ルの極端な末端を再び形成したビルディングブロックであったことが明らかであった。
【０１３３】
コラゲナーゼの存在下で、放出の速度は、どちらも分子放出に寄与する、コラーゲン微
細構造に基づく拡散に加えてタンパク分解性により増強された。興味深いことに、コラゲ
ナーゼの存在下で測定されたタンパク分解は、オリゴマーとアテロコラーゲンマトリック
ス間のものに加えてテロコラーゲンおよびオリゴマーマトリックスにおける差違を強調し
た。図８Ｃおよび８Ｄに見られるように、初期放出速度の進行性の増加およびＴ５０％値
の進行性の減少（ｐ＜０．０５）がコラゲナーゼの存在下でオリゴマー、テロコラーゲン
、およびアテロコラーゲンマトリックスに関して得られた。
【０１３４】
この実験は、種々のビルディングブロックから構成されるコラーゲン原線維マトリック
スが、マトリックスの異なる原線維微細構造および異なるタンパク分解により、種々の分
子放出プロファイルを呈したことを示した。
【実施例５】
【０１３５】
ワイブル−関数の使用による種々のコラーゲンビルディングブロックの分子放出機構解明
効果
ポリマーマトリックスからの薬物放出をシミュレートするために利用可能ないくつかの
経験的モデルがある。べき法則モデルが広範に使用されてきたが、それは、放出曲線の最
初の６０％の説明に制限される。当てはめの質は、累積放出が約６０％を超えるより長い
時点で貧弱であることが観察された。ワイブル関数は、等式によって記載されたワイブル
関数の経験的使用に基づく放出プロファイルの説明に使用することができる別の選択肢で
ある：
【０１３６】
【数３】
2020196752.tif 000004
【０１３７】
Ｍｔは、時間ｔで放出された薬物の質量であり、Ｍ∞は、無限時間で放出された薬物の
質量（加えられた薬物の量に等しいと仮定される）であり、ａは、時間依存性のスケール
パラメーターを意味する一方、ｂは、溶解曲線の進行の形状を説明している。Papadopoul
ou et al.は、以下の表１に示したように、形状パラメーターｂと放出の拡散機構間の強
力な関連を提供した（Papadopoulou V, Kosmidis K, Vlachou M, Macheras P: On the us
e of the Weibull function for the discernment of drug release mechanisms. Intern
ational journal of pharmaceutics (2006) 309(1-2):44-50を参照されたい）。
【０１３８】
【表１】
2020196752.tif 000005
【０１３９】
ワイブル関数を種々の可溶性コラーゲン原線維ビルディングブロックで得られた、実験
的に得られた放出曲線に当てはめることによって、根底にある放出機構が解明されるであ
ろうと仮定された。さらに、コラゲナーゼの非存在条件における放出動態のワイブル関数
に基づくシミュレーションを使用することによって、どのようにコラーゲンビルディング
ブロックの異なる原線維間分枝能力によって引き起こされる微細構造に基づく差違が単独
で、それらの分子放出動態に影響するかが検証されるはずである。
【０１４０】
この目的のために、ワイブル関数を様々なＦＩＴＣ−デキストラン分子と混合された市
販のモノマーコラーゲン（ＢＤラット尾）、アテロコラーゲン、テロコラーゲン、および
オリゴマーマトリックスから得られた実験放出動態に組み込んだ。ワイブル関数は、実験
データによく当てはまり、適合度からパラメーターａおよびｂに関して決定されたＲ２お
よび信頼区間とともにパラメーター値ａおよびｂを以下の表２に示す。
【０１４１】
結果は、市販のモノマー（ＢＤラット尾）マトリックスが拡散に基づく放出機構を与え
た一方、オリゴマーおよびテロコラーゲンコラーゲン原線維マトリックスは、それらと関
連している複合の放出機構（フィックの拡散およびケースＩＩ輸送）を示したことを示し
ている。アテロコラーゲンは、パラメーターｂの完全に異なる値を示し、これは、高度に
無秩序な空間におけるような拡散放出機構をおそらく示している。したがって、ワイブル
関数は、コラゲナーゼの非存在下での放出動態に単独で当てはまったので、この結果は、
コラーゲン原線維微細構造が分子放出に影響することを裏付けた。
【０１４２】
【表２】
2020196752.tif 000006
【実施例６】
【０１４３】
重合動態のオリゴマー：アテロコラーゲン比の効果
オリゴマー：アテロコラーゲン比がコラーゲン原線維マトリックス重合動態に対して効
果を有したかどうかを決定するために、マトリックスを実施例２に記載した手順を使用し
てＡＲ２０００レオメーター上でＦＩＴＣ−デキストランなしで重合させた。５つの異な
るマトリックス組合せを重合前に０：１００、２５：７５、５０：５０、７５：２５、お
よび１００：０の比で可溶性オリゴマーおよびアテロコラーゲンビルディングブロックを
組み合わせることによって調製した。結果としての重合曲線ならびに計算された重合速度
およびＴ５０％を図９に示す。特に、コラーゲン製剤が、４℃から３７℃への温度の上昇
後に溶液からマトリックスへの転移を示したので、せん断−貯蔵弾性率の時間依存性変化
をモニターした。重合プロファイル（Ａ）を使用して、各マトリックス型のＮ＝３に関し
て重合の初速度（平均値±ＳＤ、Ｂ）および半減重合時間（平均値±ＳＤ、Ｃ）を定量化
した。
【０１４４】
異なるマトリックス組合せが異なる重合プロファイルを示した（ｐ＜０．０５、Ｎ＝３
）ことが図９から観察された。形成されたマトリックスの堅さ値は、オリゴマーの百分率
が増加するにつれて増加した（図９Ａ）。重合の速度は、増加するオリゴマー含有量とと
もに増加し（図９Ｂ）、Ｔ５０％は、減少した（図９Ｃ）。急速な重合時間（Ｔ５０％＜
５分間）が０：１００を除く全てのオリゴマー：アテロコラーゲン比に関して観察された
。
【０１４５】
興味深いことに、全てのマトリックス組合せは、０：１００オリゴマー：アテロコラー
ゲン比（純アテロコラーゲン）マトリックス以外は、急速な重合（Ｔ５０％＜５分間）を
示した（図９Ｃ）。急速なコラーゲン原線維重合は、重要な設計特色である。臨床適用で
は、注入されたコラーゲン溶液が急速に重合して、多くの従来のコラーゲン製剤によって
は示されない特色である、ｉｎ  ｓｉｔｕでの適切なマトリックス設置および分子送達を
可能にする固体マトリックスを作り出すことが必要である。これらの結果は、オリゴマー
およびアテロコラーゲンビルディングブロックの種々の組合せの使用で、５分（例外：１
００％アテロコラーゲンマトリックス）以内に重合するそれらの潜在性を保持しながら種
々の堅さを有するマトリックスが調製され得ることを示した。
【実施例７】
【０１４６】
分子ビルディングブロックオリゴマーおよびアテロコラーゲンの組成比を変動させること
によるマトリックス放出動態の調節
オリゴマー：アテロコラーゲン比の異なる組合せを有するマトリックスで、異なる微細
構造およびタンパク分解が得られたことから、マトリックス組成物の調節が異なる薬剤放
出プロファイルを生ずるであろうことが暗示された。オリゴマーおよびアテロコラーゲン
ビルディングブロックを使用してマトリックス組成物を調節することにより、低原線維密
度マトリックス（３ｍｇ／ｍｌ）の分子放出動態が調整され得ると仮定された。これを試
験するために、コラーゲン原線維マトリックスを０：１００、５：９５、１０：９０、１
５：８５、２０：８０、２５：７５、５０：５０、７５：２５および１００：０％の比で
のオリゴマー：アテロコラーゲンの組合せで製剤化した。これらのマトリックスを０．５
ｍｇ／ｍｌの１）一方のサブセットにおける１０ＫＤａ  ＦＩＴＣ−デキストラン分子お
よび２）他方のサブセットにおける２ＭＤａ  ＦＩＴＣ−デキストラン分子と混合し、そ
れらの放出を１０Ｕ／ｍｌコラゲナーゼの非存在または存在下で研究した。
【０１４７】
結果は、低原線維−密度（３ｍｇ／ｍｌ）コラーゲンマトリックスが類似した拡散放出
プロファイル（１０ｋＤａに関して図１０Ａ、および２ＭＤａに関して１０Ｃ）だが、種
々のコラゲナーゼ−依存性放出プロファイル（１０ｋＤａに関して図１０Ｂ、および２Ｍ
Ｄａに関して１０Ｄ）を与えたことを示した。放出プロファイルは、１０ＫＤａ  ＦＩＴ
Ｃ−デキストラン分子と比較して、２ＭＤａ  ＦＩＴＣ−デキストランの完全な放出に関
して増強された時間（図１０ＣおよびＤ）も示した。これは、マトリックスがより小さい
サイズの分子よりも、それら内でより長い時間、より大きいサイズの分子を保持する傾向
を暗示した。
【実施例８】
【０１４８】
高密度コラーゲン原線維材料からの分子放出
可溶性コラーゲンビルディングブロック濃度が増加すると、コラーゲン原線維密度が増
加し、ポアサイズが減少することが以前確立された。コラーゲン原線維密度が増加すると
、分子拡散およびタンパク分解が減少することも公知である。したがって、合成コラーゲ
ン原線維マトリックスからの放出が予混された可溶性コラーゲンビルディングブロックの
濃度を増加させることによって延長されると仮定された。これを試験するために、オリゴ
マーコラーゲン原線維マトリックスを低（３ｍｇ／ｍｌ）および高密度（１５．６ｍｇ／
ｍｌ）で調製した。低密度マトリックスを前に記載したように調製した。高密度マトリッ
クスを、３ｍｇ／ｍｌコラーゲン原線維マトリックスを拘束圧縮に供して、５．２×体積
減少を達成することによって調製した。直径１．１（厚さ２．６ｍｍ）のシリンダーを各
マトリックス型から調製し、放出動態を比較した。
【実施例９】
【０１４９】
高密度コラーゲン原線維送達デバイスの作製
それらが細胞浸潤および組織再生を支持し、誘導する能力を損なうことなく、増加した
原線維密度を有するコラーゲンマトリックスを作り出すことが望ましかった。この目的の
ために、オリゴマーマトリックスが、多孔度を細胞がそれに浸潤することができない程度
まで減少させることなく、組織様材料を作り出す点において利点を有することを示した。
したがって、概念証明研究としてオリゴマーコラーゲンマトリックスの密度を高めた。特
に、原線維密度になる、重合マトリックスの効果的なオリゴマー濃度をＨａｒｂｉｎ研究
室によって開発された拘束圧縮の方法によって増加させた。本発明の教示に従って拘束圧
縮を介して高原線維密度マトリックスを作り出すためのプロセスの概略図を図１４に示す
。簡潔に述べると、２ＭＤａまたは１０ｋＤａ  ＦＩＴＣ−デキストランと混合された１
０．８２ｍｌの可溶性オリゴマーコラーゲン（３ｍｇ／ｍｌ）を圧縮鋳型（２ｃｍ幅、４
ｃｍ長さ）中にピペットで移した。溶液を３７℃で終夜重合させて、１３．５２ｍｍの厚
さを有するコラーゲン原線維マトリックスを作り出した。次いで、混合されたＦＩＴＣ−
デキストランを有する重合マトリックスを６ｍｍ／分で多孔性ポリエチレンプラテン（５
０ミクロンポア）を使用して最終厚さ２．６ｍｍ（２ｃｍ幅、４ｃｍ長さ）まで拘束圧縮
に供した。圧縮されたコラーゲンマトリックスの最終濃度は、１５．６ｍｇ／ｍｌ（５．
２×圧縮）であった。直径１．１（厚さ２．６ｍｍ）のシリンダーを低密度（３ｍｇ／ｍ
ｌ）および高密度（１５．６ｍｇ／ｍｌ）マトリックスから調製した。分子放出プロファ
イルを各マトリックス製剤の三連試料に関して５０Ｕ／ｍｌコラゲナーゼの存在下で測定
した。
【実施例１０】
【０１５０】
高密度化オリゴマーコラーゲンからの分子放出の拡張を検証する
改変された密度（３ｍｇ／ｍｌ＝低；および１５．６ｍｇ／ｍｌ＝高）の製剤化された
コラーゲンマトリックスを、図１１に示したように、それぞれ、１０ｋＤａおよび２ＭＤ
ａ  ＦＩＴＣ−デキストランの分子放出に関して比較した。特に、１０ｋＤａおよび２Ｍ
Ｄａ  ＦＩＴＣ−デキストランを３ｍｇ／ｍｌおよび１５．６ｍｇ／ｍｌオリゴマーマト
リックスで混合した。両方のマトリックスに関して放出動態を５０Ｕ／ｍｌコラゲナーゼ
への暴露時に測定した。予期したように、低密度および高密度マトリックス製剤によって
示された放出プロファイル間の差違は、１０ｋＤａ  ＦＩＴＣ−デキストラン（Ａ）と比
較して２ＭＤａ  ＦＩＴＣ−デキストラン（Ｄ）で増強される。放出の初速度は、１０Ｋ
Ｄａ（Ｂ）と２ＭＤａ（Ｅ）ＦＩＴＣ−デキストランの両方に関して、低密度マトリック
スと比較して、高密度マトリックスにおいて有意に低い。放出のＴ５０％は、図１０Ｅお
よび１０Ｆに見られるように、より小さいサイズＦＩＴＣ−デキストラン（１０ｋＤａ）
とより大きいサイズ（２ＭＤａ）の両方に関して、低密度マトリックスにおけるよりも高
密度マトリックスにおいて有意に高い。結果は、圧縮されたマトリックスからのＦＩＴＣ
−デキストラン放出が、１０ＫＤａ（図１１Ａ）と２ＭＤａ（図１１Ｄ）ＦＩＴＣ−デキ
ストランの両方に関して、圧縮されていない試料と比較して有意により延長されたことを
示した。放出の初速度の減少およびＴ５０％値の増加も１０ＫＤａ（図１１Ｂ、Ｃ）と２
ＭＤａ（図１１Ｅ、Ｆ）ＦＩＴＣ−デキストランの両方に関してより高いコラーゲン原線
維密度で観察された。したがって、コラーゲンマトリックスの密度を高くすることにより
、コラーゲン原線維マトリックスからの分子放出が調節されることがこの実験から結論づ
けられた。
【実施例１１】
【０１５１】
１０ｋＤａおよび２ＭＤａ  ＦＩＴＣ−デキストラン放出の対するオリゴマーコラーゲン
原線維マトリックスの密度の効果
どのようにオリゴマーコラーゲン原線維マトリックスの密度が薬剤放出に影響するかを
さらに明確にするために、１０ｋＤａおよび２ＭＤａ  ＦＩＴＣ−デキストランを３ｍｇ
／ｍｌから４０ｍｇ／ｍｌの密度範囲にわたって調製されたマトリックス内で０．２５ｍ
ｇ／ｍｌの濃度で混合した。３ｍｇ／ｍｌで調製されたオリゴマーマトリックスを拘束圧
縮の非存在下で前に記載したように調製した一方、２０ｍｇ／ｍｌおよび４０ｍｇ／ｍｌ
マトリックスを４．０５ｍｇ／ｍｌマトリックスへの拘束圧縮の適用によって調製した。
簡潔に述べると、１０．３９ｍｌおよび２０．７８ｍｌの中和されたオリゴマーコラーゲ
ン（４．０５ｍｇ／ｍｌ）を１０ｋＤａまたは２ＭＤａ  ＦＩＴＣ−デキストラン（０．
２５ｍｇ／ｍｌ）と混合し、圧縮鋳型（２ｃｍ幅、４ｃｍ長さ）中にピペットで移した。
溶液を３７℃で終夜重合させて、それぞれ、１．３ｃｍおよび２．６ｃｍ厚さのマトリッ
クスを形成した。次いで、これらのマトリックスを多孔性ポリエチレンプラテンを使用し
て０．２６ｃｍの最終厚さまで拘束圧縮に供して、４．８４×（２０ｍｇ／ｍｌ）および
９．８８×（４０ｍｇ／ｍｌ）高密度化を達成した。直径１．１（厚さ０．２６３ｃｍ）
のシリンダーを全てのマトリックスから調製し、これを使用して、コラゲナーゼ（１０Ｕ
／ｍｌ）の存在または非存在下で放出動態を測定した。全ての測定を三連試料上で行った
。放出プロファイルをプロットし、ワイブルを当てはめることに基づいて計算した５０％
累積放出（Ｔ５０％）に必要な時間に関して分析した。結果としてのワイブルパラメータ
ーを使用して、放出機構を定めた。
【０１５２】
オリゴマーコラーゲン原線維マトリックスは、図１７および１９に示したように、５０
Ｕ／ｍｌコラゲナーゼの存在下で１０ｋＤａと２ＭＤａ  ＦＩＴＣ−デキストランの両方
の分子放出に対して密度−依存性効果を示した。両方のＦＩＴＣ−デキストランに関して
、Ｔ５０％の増加が増加した密度とともに観察された。予期したように、密度−依存性放
出のダイナミックレンジは、２ＭＤａ  ＦＩＴＣ−デキストランに関して最も大きかった
。さらに、１０ｋＤａ  ＦＩＴＣ−デキストランは、試験した全てのマトリックスに関し
て、２ＭＤａ  ＦＩＴＣ−デキストランと比較して減少したＴ５０％値を示した。興味深
いことに、ワイブル分析は、３ｍｇ／ｍｌと２０ｍｇ／ｍｌオリゴマーマトリックスの両
方に関して、１０ｋＤａ放出機構が拡散と分解の両方に関与したことを示した。他方、４
０ｍｇ／ｍｌオリゴマーマトリックスによって実証されたコラゲナーゼ分解に対する増加
した耐性は、拡散のみの１０ｋＤａ放出機構をもたらした。対照的に、試験した全てのマ
トリックス製剤は、拡散と分解の両方によって支配された２ＭＤａ  ＦＩＴＣ−デキスト
ラン放出機構を示した。
【０１５３】
コラゲナーゼの非存在下での１０ｋＤａ  ＦＩＴＣ−デキストランの密度依存性放出の
評価も、図１８に示したように、オリゴマー濃度またはマトリックス密度との関数として
のＴ５０％値の進行性の増加を示した。予期したように、コラゲナーゼの非存在下で得ら
れたＴ５０％値は、コラゲナーゼの存在下で測定されたもの未満であった（図１７）。ワ
イブルパラメーターは、１０ｋＤａ  ＦＩＴＣ−デキストラン放出が３ｍｇ／ｍｌおよび
２０ｍｇ／ｍｌに関しては主に拡散が関与する一方、４０ｍｇ／ｍｌマトリックスからの
放出では、拡散およびいくつかの他の機構が関与したことを示した。この実験は、コラー
ゲンマトリックスの密度を高くすることにより、どのようにコラーゲン原線維マトリック
スからの分子放出が調節されるかをさらに検証し、定めた。
【実施例１２】
【０１５４】
コラーゲンポリマーの調製および特徴付け
市場体重のブタの皮をＰｕｒｄｕｅ  Ｕｎｉｖｅｒｓｉｔｙ  Ａｎｉｍａｌ  Ｃａｒｅ
ａｎｄ  Ｕｓｅ  Ｃｏｍｍｉｔｔｅｅ（ＰＡＣＵＣ）ガイドラインに従って市販の食肉
加工源から得た。オリゴマーコラーゲンを、以前記載されたように（参照によって本明細
書に組み込まれているKreger et al, (2010) Biopolymers 93:690-707）真皮から抽出し
た。モノマーに富む（テロコラーゲン）コラーゲンを０．５Ｍ酢酸でブタ皮膚を抽出し、
その後塩析することによって調製した。分子間架橋部位を含有するコラーゲン分子内のテ
ロペプチド領域を完全なペプシン消化によって酵素的に除去した。全てのコラーゲンを０
．１Ｍ酢酸に対して徹底的に透析し、次いで、凍結乾燥した。使用前に、凍結乾燥された
コラーゲンを０．０１Ｎ  ＨＣｌに溶解した。全てのコラーゲンを４℃で終夜のクロロホ
ルムへの暴露によって無菌にした。コラーゲン濃度をシリウスレッド（Ｄｉｒｅｃｔ  Ｒ
ｅｄ  ８０）アッセイを使用して決定した。コラーゲン製剤を純度および重合能力に基づ
いて標準化した。ここで、重合能力を重合マトリックスのせん断貯蔵弾性率（Ｇ’）と重
合反応のコラーゲン含有量との間の関係として定義する。市販のモノマーコラーゲン、ラ
ット尾から収集された酸可溶化Ｉ型コラーゲンをＢＤ  Ｂｉｏｓｃｉｅｎｃｅｓ（Ｂｅｄ
ｆｏｒｄ、ＭＡ、ＢＤ−ラット尾コラーゲン、ＢＤ−ＲＴＣとして参照される）から購入
した。
【実施例１３】
【０１５５】
コラーゲン原線維マトリックスの調製
３Ｄコラーゲン原線維マトリックスの調製のために、コラーゲンを０．０１Ｎ  ＨＣｌ
で希釈し、リン酸緩衝生理食塩水（ＰＢＳ、１０×、ｐＨ７．４）および０．１Ｎ水酸化
ナトリウム（ＮａＯＨ）でさらに中和して、中性ｐＨ（７．４）および３ｍｇ／ｍｌの最
終コラーゲン濃度を達成した。ＦＩＴＣ−デキストランを有するマトリックスを製剤化す
るために、類似した重合プロセスを適用し、ＦＩＴＣ−デキストラン（１０ｋＤａ、４０
ｋＤａ、５００ｋＤａ、または２ＭＤａ  Ｉｎｖｉｔｒｏｇｅｎ、Ｅｕｇｅｎｅ、ＯＲ）
を１０×ＰＢＳにプレ溶解して（predissolve）、重合マトリックス内で０．５ｍｇ／ｍ
ｌの最終濃度を得た。多様なオリゴマー：モノマー比を有するマトリックスの調製は、０
．５ｍｇ／ｍｌ  ＦＩＴＣ−デキストランとの３ｍｇ／ｍｌでの各成分の中和、次いで、
体積比を変動させて、重合前に０：１００、２５：７５、５０：５０、７５：２５、およ
び１００：０を達成することを伴った。
【０１５６】
中和されたコラーゲン溶液を、３７℃まで加温することによる重合の誘導前に氷上で維
持した。他の実験では、レオメータープレートの温度を１０℃未満で５分間維持して、非
重合マトリックスのベースライン貯蔵弾性率を得、次いで、３７℃まで増加させた。コラ
ーゲン溶液の増加した粘度のために、容積式ピペット（Ｍｉｃｒｏｍａｎ、Ｇｉｌｓｏｎ
、Ｍｉｄｄｌｅｔｏｎ、ＷＩ）を使用して、全てのコラーゲン溶液を正確にピペットで移
した。ＦＩＴＣ−デキストランの追加がコラーゲン重合動態およびマトリックス物性に対
して効果を有さなかったことを確認するために、マトリックスをＦＩＴＣ−デキストラン
（１０ＫＤａおよび２ＭＤａ、０．５ｍｇ／ｍ１）の非存在および存在下で調製した。重
合中の粘弾性性質（せん断貯蔵弾性率（Ｇ’）、せん断損失弾性率（Ｇ”）、および位相
変位デルタ（／５））の時間依存性変化をステンレススチール４０ｍｍ直径平行プレート
を用いたＡＲ２０００レオメーター（ＴＡ  Ｉｎｓｔｒｕｍｅｎｔｓ、Ｎｅｗ  Ｃａｓｔ
ｌｅ、ＤＥ）を使用して振動せん断において測定した。次いで、ＦＩＴＣ−デキストラン
の存在および非存在下で調製されたマトリックスに関して重合動態および粘弾性性質を比
較した。
【実施例１４】
【０１５７】
放出動態の測定
０．５ｍｇ／ｍｌの濃度で様々なサイズのＦＩＴＣ−デキストランを含有するコラーゲ
ンマトリックス（３ｍｇ／ｍｌ）を４８−ウェルプレート（２５０  Ｊ．ｌｌｌｗｅｌｌ
）において重合させた。次いで、試料を、コラゲナーゼを含有しないまたは１２５Ｕ／ｍ
ｌ細菌クロストリジウム・ヒストリチクム（Clostridium histolyticum）コラゲナーゼ（
ＣＬＳ４、Ｗｏｒｔｈｉｎｇｔｏｎ  Ｂｉｏｍｃｈｅｍｉｃａｌ  Ｃｏｒｐｏｒａｔｉｏ
ｎ、Ｌａｋｅｗｏｏｄ、ＮＪ）を含有する７５０μｌ  ＰＢＳ、ｐＨ７．４で覆った。プ
レートをＦｉｓｈｅｒ  Ｓｃｉｅｎｔｉｆｉｃ  Ｃｌｉｎｉｃａｌ  Ｒｏｔａｔｏｒ上で
６０ｒｐｍでのゆっくりとした回転に供した。各試料からの上清を特定の時間間隔で回収
し、新鮮溶液と交換した。サンプリング間隔を、Siepmann et alによって与えられた拡散
等式を使用してモデル化した、各分子サイズに関してシミュレートされた放出曲線に基づ
いて予測した。蛍光光度計（Ｍｏｌｅｃｕｌａｒ  Ｄｅｖｉｃｅｓ  Ｓｐｅｃｔｒａｍａ
ｘ  Ｍ５）を使用して、それぞれ、４９３および５３０ｎｍの励起および放射波長で蛍光
を測定した。このプロセスを、ＦＩＴＣ−デキストラン放出の完了を示す、ウェルの上清
からの相対蛍光単位がベースライン蛍光（ＦＩＴＣ−デキストランを含有しないＰＢＳプ
ラス／マイナスコラゲナーゼ）と一致するまで繰り返した。
【０１５８】
収集されたデータを使用して、％累積放出対分での時間をプロットした。２つのパラメ
ーターを使用して、放出曲線−放出の速度および放出のＴ５０％を定めた。放出の初速度
をＭｉｃｒｏｓｏｆｔ  Ｅｘｃｅｌでの線形トレンドラインの当てはめを使用して得られ
た、累積放出の２５％に達するのに必要な経時的に分析された放出曲線の傾斜として定義
した。累積放出の５０％を得るために必要な時間として定義された放出のＴ５０％を、Ｍ
ａｔｌａｂ（Ｍａｔｈｗｏｒｋｓ）における放出曲線のパワー最適当てはめ（power best
fit）から得た。
【０１５９】
全ての統計的分析をＭｉｎｉＴａｂにおいて行った。コラゲナーゼとＰＢＳとの間の比
較を９５％の信頼区間で２−試料スチューデントｔ検定で行った。薬物サイズとマトリッ
クス組成との間の比較を９５％信頼区間のＡＮＯＶＡおよび事後Ｔｕｋｅｙ検定で行った
。
【０１６０】
本発明を図面および前述の説明において詳細に例証し、記載したが、これらはその本質
において例示的であり、制限的ではないと考えられる。ある特定の実施形態のみが示され
、記載されていること、ならびに本発明の精神内にある全ての変更および変更形態が保護
されることが望ましいことが理解される。
【図１】
2020196752.tif 000007
【図２】
2020196752.tif 000008
【図３】
2020196752.tif 000009
【図４】
2020196752.tif 000010
【図５】
2020196752.tif 000011
【図６】
2020196752.tif 000012
【図７】
2020196752.tif 000013
【図８】
2020196752.tif 000014
【図９】
2020196752.tif 000015
【図１０】
2020196752.tif 000016
【図１１】
2020196752.tif 000017
【図１２】
2020196752.tif 000018
【図１３】
2020196752.tif 000019
【図１４】
2020196752.tif 000020
【図１５】
2020196752.tif 000021
【図１６】
2020196752.tif 000022
【図１７】
2020196752.tif 000023
【図１８】
2020196752.tif 000024
【図１９】
2020196752.tif 000025
【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
可溶性オリゴマーコラーゲンの重合生成物、または非オリゴマー可溶性コラーゲン分子の１つもしくは複数の型との可溶性オリゴマーコラーゲンの混合物の重合生成物を含む不溶性合成コラーゲン原線維マトリックス；および
前記コラーゲン原線維マトリックス全体にわたってまたは前記コラーゲン原線維マトリックスの部分内に分散した第１の活性薬剤
を含む放出を制御したコラーゲンに基づく治療送達デバイスを含む、コラーゲンに基づく治療送達デバイスであって、
前記第１の活性薬剤が、増殖因子、薬物、治療剤、化学療法薬、抗がん剤、造血調節物質、免疫調節物質、または骨誘導剤であり、
前記第１の活性薬剤が、生物学的に活性を有する量で存在し、
前記コラーゲン原線維マトリックスが、少なくとも５Ｐａの堅さを示し、
前記コラーゲン原線維マトリックスの微細構造が、前記コラーゲンに基づく治療送達デバイス中の前記第１の活性薬剤の放出動態を制御する、治療送達デバイス。
【請求項２】
前記コラーゲン原線維マトリックスが、Ｉ型コラーゲンを含む、請求項１に記載の治療送達デバイス。
【請求項３】
前記非オリゴマー可溶性コラーゲン分子の１つまたは複数の他の型が、可溶性テロコラーゲン分子および可溶性アテロコラーゲン分子の一方または両方を含む、請求項１に記載の治療送達デバイス。
【請求項４】
前記コラーゲンに基づく治療送達デバイスが、組織移植片である、請求項１に記載の治療送達デバイス。
【請求項５】
前記コラーゲンに基づく治療送達デバイスが、凍結乾燥されている、請求項１に記載の治療送達デバイス。
【請求項６】
前記不溶性合成コラーゲン原線維マトリックスが、(i)可溶性オリゴマーコラーゲンの圧縮された重合生成物、(ii)非オリゴマー可溶性コラーゲン分子の１つまたは複数の型との可溶性オリゴマーコラーゲンの混合物の圧縮された重合生成物、または(iii) 非オリゴマー可溶性コラーゲン分子の１つまたは複数の型との可溶性オリゴマーコラーゲンの混合物の重合生成物を含み、前記(ii)または(iii)における可溶性オリゴマーコラーゲンおよび非オリゴマー可溶性コラーゲン分子が、５：９５から１０：９０、１０：９０から１５：８５、１５：８５から２０：８０、２０：８０から２５：７５、２５：７５から５０：５０、および５０：５０から７５：２５からなる群から選択される範囲内の比にある、請求項１に記載の治療送達デバイス。
【請求項７】
前記コラーゲン原線維マトリックス全体にわたってまたは前記コラーゲン原線維マトリックスの部分内に分散した第２の活性薬剤をさらに含む、請求項１に記載の治療送達デバイス。
【請求項８】
前記第１および第２の活性薬剤のそれぞれが、増殖因子または薬物である、請求項７に記載の治療送達デバイス。
【請求項９】
前記コラーゲン原線維マトリックスが、第１の原線維密度を有する第１のポーションおよび第２の原線維密度を有する第２のポーションを含み；前記第１の原線維密度が、前記第２の原線維密度とは異なっている、請求項１に記載の治療送達デバイス。
【請求項１０】
前記コラーゲン原線維マトリックスが、前記第１の活性薬剤が内部に分散した第１のポーションおよび第２の活性薬剤が内部に分散した第２のポーションを含み、前記治療送達デバイスが、前記第１の活性薬剤に関して第１の放出プロファイルおよび前記第２の活性薬剤に関して第２の放出プロファイルを示し、前記第１の放出プロファイルが、前記第２の放出プロファイルとは異なっている、請求項１に記載の治療送達デバイス。
【請求項１１】
前記オリゴマーコラーゲンおよび非オリゴマー可溶性コラーゲン分子が、５：９５から１０：９０、１０：９０から１５：８５、１５：８５から２０：８０、２０：８０から２５：７５、２５：７５から５０：５０、および５０：５０から７５：２５からなる群から選択される範囲内の比にある、請求項６に記載の治療送達デバイス。
【請求項１２】
可溶性コラーゲン原線維ビルディングブロックの第１の量を含む水溶液を形成すること；
前記ビルディングブロックの自己集合による重合を引き起こし、その結果、不溶性合成コラーゲン原線維マトリックスを形成すること；および
前記水溶液中に活性薬剤の第２の量を含め、それによって前記引き起こすことが、前記活性薬剤が内部に分散した前記不溶性合成コラーゲン原線維マトリックスを形成すること、または前記不溶性合成コラーゲン原線維マトリックスを前記活性薬剤の前記第２の量と接触させて、前記活性薬剤が内部に分散したコラーゲン原線維マトリックスを形成すること
を含む、治療送達デバイスを作製するための方法であって、
前記ビルディングブロックの第１の量が、可溶性オリゴマーコラーゲン分子を含み；
前記活性薬剤が、増殖因子、薬物、治療剤、化学療法薬、抗がん剤、造血調節物質、免疫調節物質、または骨誘導剤であり、
前記コラーゲン原線維マトリックスが、少なくとも５Ｐａの堅さを示し、
前記コラーゲン原線維マトリックスの微細構造が、前記治療送達デバイス中の前記第１の活性薬剤の放出動態を制御する、方法。
【請求項１３】
前記ビルディングブロックの第１の量が、非オリゴマー可溶性コラーゲン分子をさらに含む、請求項１２に記載の方法。
【請求項１４】
前記不溶性合成コラーゲン原線維マトリックスを圧縮して、凝縮された不溶性合成コラーゲン原線維マトリックスを形成することをさらに含む、請求項１２に記載の方法。
【請求項１５】
前記圧縮することが、前記不溶性合成コラーゲン原線維マトリックスを拘束圧縮に供することを含む、請求項１４に記載の方法。
【請求項１６】
前記引き起こすことの後に、前記不溶性合成コラーゲン原線維マトリックスを凍結乾燥することをさらに含む、請求項１２に記載の方法。
【請求項１７】
可溶性コラーゲン原線維ビルディングブロックの第１の量を含む水溶液および前記水溶液中の活性薬剤の第２の量を含むプレマトリックス組成物であって、前記可溶性コラーゲン原線維ビルディングブロックの第１の量が、可溶性オリゴマーコラーゲン、または非オリゴマー可溶性コラーゲン分子の１つもしくは複数の他の型との可溶性オリゴマーコラーゲンの混合物を含み、前記ビルディングブロックが、外因的な架橋剤の非存在下で自己集合して少なくとも５Ｐａの堅さを有する不溶性合成コラーゲン原線維マトリックスとなるように作動可能であり、前記活性薬剤が、増殖因子、薬物、治療剤、化学療法薬、抗がん剤、造血調節物質、免疫調節物質、または骨誘導剤である、プレマトリックス組成物。
【請求項１８】
前記非オリゴマー可溶性コラーゲン分子の１つまたは複数の他の型が、可溶性テロコラーゲン分子および可溶性アテロコラーゲン分子の一方または両方を含む、請求項１７に記載のプレマトリックス組成物。
【請求項１９】
前記オリゴマーコラーゲンが、Ｉ型コラーゲンを含む、請求項１７に記載のプレマトリックス組成物。
【請求項２０】
前記活性薬剤が、前記ビルディングブロックの１つまたは複数に共有結合している、請求項１７に記載のプレマトリックス組成物。
【請求項２１】
５：９５から１０：９０、１０：９０から１５：８５、１５：８５から２０：８０、２０：８０から２５：７５、２５：７５から５０：５０、および５０：５０から７５：２５からなる群から選択される範囲内の比で前記オリゴマーコラーゲンおよび非オリゴマー可溶性コラーゲン分子を含む、請求項１７に記載のプレマトリックス組成物。
【請求項２２】
前記活性薬剤に関して最適化活性薬剤放出プロファイルを示す非可溶性合成コラーゲン原線維マトリックスを達成するために調節される能力がある、請求項１７に記載のプレマトリックス組成物。
【請求項２３】
哺乳動物（ヒトを除く）に活性薬剤を送達するための方法であって、
可溶性コラーゲン原線維ビルディングブロックの第１の量を含む水溶液および前記水溶液中の活性薬剤の第２の量を含むプレマトリックス組成物であって、前記活性薬剤が、増殖因子、薬物、治療剤、化学療法薬、抗がん剤、造血調節物質、免疫調節物質、または骨誘導剤であり、前記活性薬剤の第２の量が、生物学的に活性を有する量で存在し、前記可溶性コラーゲン原線維ビルディングブロックの第１の量が、可溶性オリゴマーコラーゲン、または非オリゴマー可溶性コラーゲン分子の１つもしくは複数の型との可溶性オリゴマーコラーゲンの混合物を含み、前記ビルディングブロックが、外因的な架橋剤の非存在下で自己集合してｉｎ  ｓｉｔｕで少なくとも５Ｐａの堅さを有する不溶性合成巨大分子コラーゲン原線維マトリックスとなるように作動可能である、プレマトリックス組成物；あるいは
可溶性オリゴマーコラーゲンの重合生成物または非オリゴマー可溶性コラーゲン分子の１つもしくは複数の型との可溶性オリゴマーコラーゲンの混合物の重合生成物を含む不溶性合成コラーゲン原線維マトリックス；および前記コラーゲン原線維マトリックス全体にわたってまたは前記コラーゲン原線維マトリックスの部分内に分散した第１の活性薬剤を含むコラーゲンに基づく治療送達デバイスであって、前記第１の活性薬剤が、増殖因子、薬物、治療剤、化学療法薬、抗がん剤、造血調節物質、免疫調節物質、または骨誘導剤であり、かつ、生物学的に活性を有する量で存在し、前記コラーゲン原線維マトリックスが、少なくとも５Ｐａの堅さを示し、前記コラーゲン原線維マトリックスの微細構造が、前記コラーゲンに基づく治療送達デバイス中の前記第１の活性薬剤の放出動態を制御する、治療送達デバイス
をｉｎ  ｓｉｔｕ位置で配置することを含む方法。
【請求項２４】
前記プレマトリックス組成物が、注入によってｉｎ  ｓｉｔｕで配置される、請求項２３に記載の方法。
【請求項２５】
前記コラーゲンに基づく治療送達デバイスが、組織移植片である、請求項２３に記載の方法。